(57)【要約】代謝型グルタミン酸５受容体（mGlu5）アンタゴニスト又はその薬学的に許容しうる塩の医薬組成物を開示する。前記組成物は、マトリクスペレット剤、マトリクス錠剤、又はコーティングペレットのいずれか中に、治療活性化合物と、非イオン性ポリマー及びイオン性ポリマー、結合剤、及び充填剤を含有する。前記組成物は、１時間で７０％NMT、４時間で８５％NMT、且つ８時間で８０％NLTのpH非依存性インビトロ放出プロファイルを提供する。前記組成物は、治療抵抗性鬱病（TRD）及び脆弱Ｘ症候群等のＣＮＳ障害の処置に有用である。【特許請求の範囲】
【請求項１】
式Ｉ
【化５】
2013533299.tif 000016
（式中、
Ａ又はＥのうちの一方はＮであり、そして、他方はＣであり；
Ｒ１は、ハロゲン又はシアノであり；
Ｒ２は、低級アルキルであり；
Ｒ３は、アリール又はヘテロアリールであり、これらは各々、場合によりハロゲン、低級アルキル、低級アルコキシ、シクロアルキル、低級ハロアルキル、低級ハロアルコキシ、シアノ又はＮＲ’Ｒ”から選択される１つ、２つ、又は３つの置換基によって置換されていてもよく、
あるいは、
１−モルホリニル、
場合により（ＣＨ２）ｍＯＲによって置換されている１−ピロリジニル、
場合により（ＣＨ２）ｍＯＲによって置換されているピペリジニル、
１，１−ジオキソ−チオモルホリニル、
場合により低級アルキル又は（ＣＨ２）ｍ−シクロアルキルによって置換されているピペラジニル
によって置換されていてもよく；
Ｒは、水素、低級アルキル又は（ＣＨ２）ｍ−シクロアルキルであり；
Ｒ’及びＲ”は、各々独立して、水素、低級アルキル、（ＣＨ２）ｍ−シクロアルキル又は（ＣＨ２）ｎＯＲであり；
ｍは、０又は１であり；
ｎは、１又は２であり；そして、
Ｒ４は、ＣＨＦ２、ＣＦ３、Ｃ（Ｏ）Ｈ又はＣＨ２Ｒ５（式中、Ｒ５は水素、ＯＨ、Ｃ１−Ｃ６−アルキル、又はＣ３−Ｃ１２−シクロアルキルである）である）；
で表される化合物及びその薬学的に許容しうる塩と、速度制御ポリマーと、pH応答性ポリマーとを含む医薬組成物。
【請求項２】
錠剤形態である、請求項１に記載の組成物。
【請求項３】
カプセルに封入されている、請求項１に記載の組成物。
【請求項４】
組成物が、硬質ゼラチンカプセルを含む請求項３に記載のカプセル。
【請求項５】
組成物が、ヒプロメロースカプセルを含む請求項３に記載のカプセル。
【請求項６】
粒子が、可溶性又は不溶性のポリマーで更にコーティングされている請求項１〜５のいずれか一項に記載の組成物。
【請求項７】
式Ｉで表される化合物が、約０．００５重量％〜約５重量％の量で存在する請求項１〜６のいずれか一項に記載の組成物。
【請求項８】
式Ｉで表される化合物が、約０．５重量％〜約５重量％の量で存在する請求項１〜７のいずれか一項に記載の組成物。
【請求項９】
式Ｉで表される化合物の粒径が、５０ミクロン以下である請求項１〜８のいずれか一項に記載の組成物。
【請求項１０】
式Ｉで表される化合物の粒径が、２０ミクロン以下である請求項１〜９のいずれか一項に記載の組成物。
【請求項１１】
式Ｉで表される化合物の粒径が、１０ミクロン以下である請求項１〜１０のいずれか一項に記載の組成物。
【請求項１２】
代謝型グルタミン酸５受容体アンタゴニストが、式Ia
【化６】
2013533299.tif 000017
（式中、置換基は、請求項１に記載の通りである）
で表される化合物である、請求項１〜１１のいずれか一項に記載の組成物。
【請求項１３】
代謝型グルタミン酸５受容体アンタゴニストが、式Ib
【化７】
2013533299.tif 000018
（式中、置換基は、請求項１に記載の通りである）
で表される化合物である、請求項１〜１１のいずれか一項に記載の組成物。
【請求項１４】
代謝型グルタミン酸５受容体アンタゴニストが、以下からなる群より選択される化合物である請求項１〜１１のいずれか一項に記載の組成物：
２−［４−（２−クロロ−ピリジン−４−イルエチニル）−２，５−ジメチル−１Ｈ−イミダゾール−１−イル］−５−メチル−ピリジン；
２−クロロ−５−［４−（２−クロロ−ピリジン−４−イルエチニル）−２，５−ジメチル−１Ｈ−イミダゾール−１−イル］−ピリジン；
２−［４−（２−クロロ−ピリジン−４−イルエチニル）−２，５−ジメチル−１Ｈ−イミダゾール−１−イル］−６−メチル−４−トリフルオロメチル−ピリジン；
２−［４−（２−クロロ−ピリジン−４−イルエチニル）−２，５−ジメチル−１Ｈ−イミダゾール−１−イル］−ピラジン；
２−［４−（２−クロロ−ピリジン−４−イルエチニル）−２，５−ジメチル−１Ｈ−イミダゾール−１−イル］−６−メチル−ピリジン；
２−［４−（２−クロロ−ピリジン−４−イルエチニル）−２，５−ジメチル−１Ｈ−イミダゾール−１−イル］−６−（トリフルオロメチル）−ピリジン；
３−［４−（２−クロロ−ピリジン−４−イルエチニル）−２，５−ジメチル−１Ｈ−イミダゾール−１−イル］−５−フルオロ−ピリジン．
２−クロロ−４−［１−（４−フルオロ−フェニル）−２，５−ジメチル−１Ｈ−イミダゾール−４−イルエチニル］−ピリジン；
２−クロロ−４−［１−（２，４−ジフルオロ−フェニル）−２，５−ジメチル−１Ｈ−イミダゾール−４−イルエチニル］−ピリジン；
２−クロロ−４−［１−（３，５−ジフルオロ−フェニル）−２，５−ジメチル−１Ｈ−イミダゾール−４−イルエチニル］−ピリジン；
２−クロロ−４−［１−（４−フルオロ−２−メチル−フェニル）−２，５−ジメチル−１Ｈ−イミダゾール−４−イルエチニル］−ピリジン；
２−クロロ−４−［１−（４−フルオロ−３−メチル−フェニル）−２，５−ジメチル−１Ｈ−イミダゾール−４−イルエチニル］−ピリジン；
２−クロロ−４−（２，５−ジメチル−１−ｐ−トリル−１Ｈ−イミダゾール−４−イルエチニル）−ピリジン；
２−クロロ−４−［１−（３−クロロ−４−メチル−フェニル）−２，５−ジメチル−１Ｈ−イミダゾール−４−イルエチニル］−ピリジン；
２−クロロ−４−［１−（３−フルオロ−４−メトキシ−フェニル）−２，５−ジメチル−１Ｈ−イミダゾール−４−イルエチニル］−ピリジン；
２−クロロ−４−［１−（４−メトキシ−フェニル）−２，５−ジメチル−１Ｈ−イミダゾール−４−イルエチニル］−ピリジン；
２−クロロ−４−［２，５−ジメチル−１−（４−トリフルオロメトキシ−フェニル）−１Ｈ−イミダゾール−４−イルエチニル］−ピリジン；
２−クロロ−４−［２，５−ジメチル−１−（３−トリフルオロメトキシ−フェニル）−１Ｈ−イミダゾール−４−イルエチニル］−ピリジン；
２−クロロ−４−［２，５−ジメチル−１−（４−トリフルオロメチル−フェニル）−１Ｈ−イミダゾール−４−イルエチニル］−ピリジン；
２−クロロ−４−［２，５−ジメチル−１−（３−メチル−４−トリフルオロメトキシ−フェニル）−１Ｈ−イミダゾール−４−イルエチニル］−ピリジン；
２−クロロ−４−［１−（４−クロロ−フェニル）−２，５−ジメチル−１Ｈ−イミダゾール−４−イルエチニル］−ピリジン；
２−クロロ−４−［１−（３−クロロ−２−フルオロ−フェニル）−２，５−ジメチル−１Ｈ−イミダゾール−４−イルエチニル］−ピリジン；
２−クロロ−４−［２，５−ジメチル−１−（３−トリフルオロメチル−フェニル）−１Ｈ−イミダゾール−４−イルエチニル］−ピリジン；
２−クロロ−４−［１−（３−クロロ−４−フルオロ−フェニル）−２，５−ジメチル−１Ｈ−イミダゾール−４−イルエチニル］−ピリジン；
２−クロロ−４−［２，５−ジメチル−１−（２−メチル−４−トリフルオロメトキシ−フェニル）−１Ｈ−イミダゾール−４−イルエチニル］−ピリジン；
２−クロロ−４−［５−ジフルオロメチル−１−（４−フルオロ−フェニル）−２−メチル−１Ｈ−イミダゾール−４−イルエチニル］−ピリジン；
［５−（２−クロロ−ピリジン−４−イルエチニル）−３−（４−フルオロ−フェニル）−２−メチル−３Ｈ−イミダゾール−４−イル］−メタノール；
２−クロロ−４−［１−（４−メトキシ−３−トリフルオロメチル−フェニル）−２，５−ジメチル−１Ｈ−イミダゾール−４−イルエチニル］−ピリジン；
２−クロロ−４−［１−（３，５−ジフルオロ−４−メトキシ−フェニル）−２，５−ジメチル−１Ｈ−イミダゾール−４−イルエチニル］−ピリジン；
２−クロロ−４−［１−（４−メトキシ−３−トリフルオロメトキシ−フェニル）−２，５−ジメチル−１Ｈ−イミダゾール−４−イルエチニル］−ピリジン；
２−クロロ−４−［１−（３−メトキシ−４−トリフルオロメトキシ−フェニル）−２，５−ジメチル−１Ｈ−イミダゾール−４−イルエチニル］−ピリジン；
４−｛３−［４−（２−クロロ−ピリジン−４−イルエチニル）−２，５−ジメチル−イミダゾール−１−イル］−５−フルオロ−フェニル｝−モルホリン；
２−クロロ−４−［１−（４−フルオロ−２−トリフルオロメトキシ−フェニル）−２，５−ジメチル−１Ｈ−イミダゾール−４−イルエチニル］−ピリジン；
２−クロロ−４−［１−（２−フルオロ−４−トリフルオロメトキシ−フェニル）−２，５−ジメチル−１Ｈ−イミダゾール−４−イルエチニル］−ピリジン；
２−クロロ−４−［２，５−ジメチル−１−（４−メチル−３−トリフルオロメチル−フェニル）−１Ｈ−イミダゾール−４−イルエチニル］−ピリジン；
２−クロロ−４−［２，５−ジメチル−１−（３−メチル−４−トリフルオロメチル−フェニル）−１Ｈ−イミダゾール−４−イルエチニル］−ピリジン；
２−クロロ−４−［２，５−ジメチル−１−（３−メチル−５−トリフルオロメチル−フェニル）−１Ｈ−イミダゾール−４−イルエチニル］−ピリジン；
２−クロロ−４−［１−（３−メトキシ−５−トリフルオロメチル−フェニル）−２，５−ジメチル−１Ｈ−イミダゾール−４−イルエチニル］−ピリジン；
２−クロロ−４−［１−（３−メトキシ−４−トリフルオロメチル−フェニル）−２，５−ジメチル−１Ｈ−イミダゾール−４−イルエチニル］−ピリジン；
２−クロロ−４−［１−（３，５−ジクロロ−フェニル）−２，５−ジメチル−１Ｈ−イミダゾール−４−イルエチニル］−ピリジン；
２−クロロ−４−［１−（３−クロロ−５−メチル−フェニル）−２，５−ジメチル−１Ｈ−イミダゾール−４−イルエチニル］−ピリジン；
２−クロロ−４−［１−（３−フルオロ−５−メチル−フェニル）−２，５−ジメチル−１Ｈ−イミダゾール−４−イルエチニル］−ピリジン；
２−クロロ−４−［１−（３−クロロ−５−メトキシ−フェニル）−２，５−ジメチル−１Ｈ−イミダゾール−４−イルエチニル］−ピリジン；
２−クロロ−４−［１−（３−フルオロ−５−メトキシ−フェニル）−２，５−ジメチル−１Ｈ−イミダゾール−４−イルエチニル］−ピリジン；及び
２−クロロ−４−［５−（４−フルオロ−フェニル）−１，４−ジメチル−１Ｈ−ピラゾール−３−イルエチニル］−ピリジン。
【請求項１５】
代謝型グルタミン酸５受容体アンタゴニストが、２−クロロ−４−［１−（４−フルオロ−フェニル）−２，５−ジメチル−１Ｈ−イミダゾール−４−イルエチニル］−ピリジンである請求項１〜１１及び１４のいずれか一項に記載の組成物。
【請求項１６】
組成物が、１時間で７０％NMT、４時間で８５％NMT、且つ８時間で８０％NLTのインビトロ放出プロファイルを示す請求項１〜１５のいずれかに記載の組成物。
【請求項１７】
親水性ポリマーに分散している式Ｉで表される化合物を含むマトリクス錠剤の形態である請求項１〜１６のいずれかに記載の組成物。
【請求項１８】
親水性ポリマーが、ゲル形成セルロースエーテルである請求項１〜１７のいずれか一項に記載の組成物。
【請求項１９】
速度制御ポリマーが、組成物の約５重量％〜約５０重量％の量で存在する請求項１〜１８のいずれか一項に記載の組成物。
【請求項２０】
速度制御ポリマーが、組成物の約１０重量％〜約３５重量％の量で存在する請求項１〜１９のいずれか一項に記載の組成物。
【請求項２１】
速度制御ポリマーが、組成物の約１０重量％〜約２５重量％の量で存在する請求項１〜２０のいずれか一項に記載の組成物。
【請求項２２】
pH応答性ポリマーが、組成物の約５重量％〜約５０重量％の量で存在する請求項１〜２１のいずれか一項に記載の組成物。
【請求項２３】
pH応答性ポリマーが、組成物の約１０重量％〜約３５重量％の量で存在する請求項１〜２２のいずれか一項に記載の組成物。
【請求項２４】
pH応答性ポリマーが、組成物の約１０重量％〜約２５重量％の量で存在する請求項１〜２３のいずれかに記載の組成物。
【請求項２５】
組成物が、充填剤、界面活性剤、流動促進剤、滑沢剤及び／又は結合剤を更に含む請求項１〜２４のいずれかに記載の組成物。
【請求項２６】
速度制御ポリマーが、ポリビニルピロリドン、ヒドロキシプロピルセルロース、ヒドロキシプロピルメチルセルロース、メチルセルロース、酢酸ビニル／クロトン酸コポリマー、ポリ（メタ）アクリレート、ポリ酢酸ビニル、エチルセルロース、無水マレイン酸／メチルビニルエーテルコポリマー、ポリ酢酸ビニル／ポビドンコポリマー、及びこれらの混合物からなる群より選択される請求項１〜２５のいずれか一項に記載の組成物。
【請求項２７】
pH応答性ポリマーが、フタル酸ヒドロキシプロピルメチルセルロース、酢酸フタル酸セルロース、酢酸コハク酸ヒドロキシプロピルメチルセルロース、酢酸トリメリット酸セルロース、イオン性ポリ（メタ）アクリレート、ポリビニルフタレート及びこれらの混合物からなる群より選択される請求項１〜２６のいずれか一項に記載の組成物。
【請求項２８】
以下：
【表１１】
2013533299.tif 000019
を含む請求項１〜２７のいずれか一項に記載の組成物。
【請求項２９】
形成されたマトリクスペレット剤内に分散している式Ｉで表される化合物を含むマトリクスペレット剤組成物の形態である請求項１〜１６のいずれか一項に記載の組成物。
【請求項３０】
pH応答性ポリマーが、イオン性ポリマーを含む請求項１〜１６及び２９のいずれか一項に記載の組成物。
【請求項３１】
イオン性ポリマーが、ポリ（メタ）アクリレートである請求項１〜１６、２９、及び３０のいずれか一項に記載の組成物。
【請求項３２】
pH応答性ポリマーが、組成物の約５重量％〜約５０重量％の量で存在する請求項１〜１６及び２９〜３１のいずれか一項に記載の組成物。
【請求項３３】
pH応答性ポリマーが、組成物の約１０重量％〜約４０重量％の量で存在する請求項１〜１６及び２９〜３２のいずれか一項に記載の組成物。
【請求項３４】
pH応答性ポリマーが、組成物の約２５重量％〜約３５重量％の量で存在する請求項１〜１６及び２９〜３３のいずれか一項に記載の組成物。
【請求項３５】
マトリクスペレット剤が、３０００ミクロン未満の粒径を有する請求項１〜１６及び２９〜３４のいずれか一項に記載の組成物。
【請求項３６】
マトリクスペレット剤が、２０００ミクロン未満の粒径を有する請求項１〜１６及び２９〜３５のいずれか一項に記載の組成物。
【請求項３７】
マトリクスペレット剤が、約４００ミクロン〜約１５００ミクロンの平均粒径を有する請求項１〜１６及び２９〜３６のいずれか一項に記載の組成物。
【請求項３８】
不溶性ポリマーを更に含む請求項１〜１６及び２９〜３７のいずれか一項に記載の組成物。
【請求項３９】
不溶性ポリマーが、エチルセルロース、ポリ酢酸ビニル、又はポリ酢酸ビニル／ポビドンコポリマーから選択される請求項１〜１６及び２９〜３８のいずれか一項に記載の組成物。
【請求項４０】
不溶性ポリマーが、組成物の約５重量％〜約５０重量％の量で存在する請求項１〜１６及び２９〜３９のいずれか一項に記載の組成物。
【請求項４１】
不溶性ポリマーが、組成物の約１０重量％〜約３５重量％の量で存在する請求項１〜１６及び２９〜４０のいずれか一項に記載の組成物。
【請求項４２】
不溶性ポリマーが、組成物の約５重量％〜約２５重量％の量で存在する請求項１〜１６及び２９〜４１のいずれか一項に記載の組成物。
【請求項４３】
組成物が、充填剤、崩壊剤、界面活性剤、流動促進剤、滑沢剤、球形化強化剤、放出調節剤及び／又は結合剤を更に含む請求項１〜１６及び２９〜４２のいずれか一項に記載の組成物。
【請求項４４】
以下：
【表１２】
2013533299.tif 000020
を含む請求項１〜１６及び２９〜４３のいずれか一項に記載の組成物。
【発明の詳細な説明】
【技術分野】
【０００１】
本発明は、式Ｉ
【化１】
2013533299.tif 000002
（式中、
Ａ又はＥのうちの一方はＮであり、そして、他方はＣであり；
Ｒ１は、ハロゲン又はシアノであり；
Ｒ２は、低級アルキルであり；
Ｒ３は、アリール又はヘテロアリールであり、これらは各々、場合によりハロゲン、低級アルキル、低級アルコキシ、シクロアルキル、低級ハロアルキル、低級ハロアルコキシ、シアノ又はＮＲ’Ｒ”から選択される１つ、２つ、又は３つの置換基によって置換されていてもよく、
あるいは、
１−モルホリニル、
場合により（ＣＨ２）ｍＯＲによって置換されている１−ピロリジニル、
場合により（ＣＨ２）ｍＯＲによって置換されているピペリジニル、
１，１−ジオキソ−チオモルホリニル、又は
場合により低級アルキルもしくは（ＣＨ２）ｍ−シクロアルキルによって置換されているピペラジニル
によって置換されていてもよく；
Ｒは、水素、低級アルキル又は（ＣＨ２）ｍ−シクロアルキルであり；
Ｒ’及びＲ”は、各々独立して、水素、低級アルキル、（ＣＨ２）ｍ−シクロアルキル又は（ＣＨ２）ｎＯＲであり；
ｍは、０又は１であり；
ｎは、１又は２であり；そして、
Ｒ４は、ＣＨＦ２、ＣＦ３、Ｃ（Ｏ）Ｈ又はＣＨ２Ｒ５（式中、Ｒ５は水素、ＯＨ、Ｃ１−Ｃ６−アルキル、又はＣ３−Ｃ１２−シクロアルキルである）である）；
で表される化合物及びその薬学的に許容しうる塩と、速度制御ポリマーと、pH応答性ポリマーとを含む多微粒子組成物を提供する。
【０００２】
前記組成物は、マトリクス錠剤、マトリクスペレット剤、又は層状ペレット剤の形態を含む。
【０００３】
mGlu5アンタゴニストは、非晶質形態、溶媒和物で存在する場合もあり、又は他の成分と共に固体分散物、共結晶、もしくは複合体を形成する場合もある。
【０００４】
多くの化学物質は、水難溶性であり、そして、pH依存性の溶解度を有する。この難溶性が、食事の影響を最小限に抑えた再現可能な薬物ＰＫプロファイルの開発を著しく困難にしており、ひいては、薬物のインビボにおける有効性及び安全性に影響を与えている。
【０００５】
難溶性弱塩基性化合物の開発には幾つかの技術的課題が存在する。これら課題としては、前記化合物の胃液に対する可溶性が高いことに起因する用量ダンピング（dose dumping）が挙げられる。腸において難溶性であり且つ溶解速度が不十分であると、吸収及び生物学的利用能が低下する。また、難溶性であると、薬物動態における被験体間及び被験体内の変動が大きくなり、より広い安全域が必要になる。更に、生物学的利用能及びＰＫプロファイルに対する食事の影響が投与計画を複雑にしている。
【０００６】
マトリクス錠剤、ペレット剤、浸透圧ポンプ等の幾つかの放出調節技術が知られている。これら技術は、主に、水溶性化合物の制御送達のために開発された。しかし、これらは、消化管において可溶性が低く、そして、放出が変動するので、難溶性であるか又は実質的に不溶性である薬物には不適切であることが証明されていることが多い。
【０００７】
より新しい治療剤が出現し、そして、薬物動態及び患者の生理的要求の両方に対する理解が深まるにつれて、薬物の制御放出の課題が複雑になる。例えば、高度にpH依存性の可溶性を有する難溶性弱塩基性化合物の場合、治療域内で再現可能な薬物の血漿プロファイルを適切に向上させることはほとんど成功していない。これらアプローチを用いて得られたわずかな成功例は、主に、高度にpH依存性の可溶性プロファイル及び生理学的腸液における非常に低い可溶性に関連していた。この種の化合物の制御送達の成功は、腸液における薬物放出速度、胃液及び腸液の両方におけるpH非依存性放出プロファイル、並びに薬物放出／吸収の被験体間及び被験体内最小変動の改善に依存する。
【０００８】
これら問題に取り組むために幾つかの薬物送達技術が開発されている。これら技術はそれぞれ、pH非依存的に溶解する薬物組成物の開発においてある不都合を有する。
【０００９】
１つのこのような方法は、遅延放出腸溶性ポリマーコーティングを塗布して、用量ダンピングを低減する。一般的に、このアプローチは、腸管に達するまで薬物の放出を遅延させるために腸溶性ポリマーの厚い層を塗布する。低pHの胃液において薬物の可溶性が高いことは、薬物の溶解及び拡散に対する強い駆動力を提供する。しかし、このアプローチは、局所刺激、速い吸収、高いＣｍａｘ及びＣＮＳの副作用を生じさせる。この技術に関連する問題は、胃通過時間及び食事の影響の被験体間及び被験体内変動に起因する、予測不可能なＰＫプロファイルである。
【００１０】
消化管において弱塩基性化合物をpH非依存的に薬物放出するための別の組成物ストラテジは、微小環境pH調整剤として有機酸を配合することである。例えば、不溶性フィルムコーティングを有するペレット剤からのフェノルドパムのpH非依存性放出が示されている。しかし、これら組成物には幾つかの問題があり、例えば、塩変換、低分子量の酸性pH調整剤の拡散の制御、及びＳ字形の放出プロファイルを生じさせる有機酸と膜との相互作用の可能性等である。
【００１１】
腸液において難溶性であることに起因して、幾つかの化合物の吸収／生物学的利用能は、溶解速度により制限される。粒径を小さくすると溶解速度を改善することができ、これによって、より優れた吸収能及び有望な改善された治療を提供することができる。ウエットミリング及びナノテクノロジーは、水難溶性薬物に適用することができる２つの技術である。塩、共結晶、固体分散物、溶媒和物、又は非晶質形態の形成は、化合物の動的可溶性を上昇させて、薬物放出のためにより高い濃度勾配を提供する。粒径の減少及び薬物形態の変更は、被験体間及び被験体内の変動及び食事の影響を限定的にしか減少させることができない技術である。pHは、特に水難溶性塩基性化合物の場合、化合物の可溶性及び溶解速度に対して大きな影響を有する。
【００１２】
ポリマーを組み合わせることによる薬物放出の制御が文献に記載されているが、これら系は、ゼロ次放出プロファイルを提供するように設計されている。更に、放出速度は、薬物の可溶性のpH依存性に対して敏感である。このような系は、より高いpHにおいて溶解速度を上昇させるための手段を有しない。
【００１３】
本発明は、不活性コアと、本明細書に定義する式Ｉで表される化合物又はその塩を含む層と、速度制御ポリマーを含む制御放出層とを含む層状ペレット剤組成物を提供する。
【００１４】
また、本発明は、このような組成物を形成するための方法を提供する。前記組成物は、治療抵抗性鬱病（TRD）及び脆弱X症候群を含むＣＮＳ関連障害の処置に有用である。
【００１５】
インビボにおける薬物放出を再現可能に制御するために、ポリビニルアルコール、ポリビニルピロリドン、又はヒプロメロース（hypermellose）等の可溶性ポリマーと、エチルセルロース、ポリ酢酸ビニル、又はポリメタクリレート等のpH非依存性不溶性ポリマーとをコーティング又はマトリクスに適用してよい。pHは、膜又はゲル層を通じた水難溶性塩基性化合物の溶解の駆動力である。このような化合物の溶解速度及び吸収速度は、消化管の生理学的pHの変動によって影響を受ける。したがって、pHは、このような薬物の可溶性に対して大きな影響を有する。
【図面の簡単な説明】
【００１６】
【図１Ａ】図１は、疑似胃液（SGF）及び疑似腸液（SIF）中における実施例１の組成物の溶解プロファイルである。これは、比較例であって、本発明の実施例ではない。
【図１Ｂ】図１は、疑似胃液（SGF）及び疑似腸液（SIF）中における実施例１の組成物の溶解プロファイルである。これは、比較例であって、本発明の実施例ではない。
【図２】図２は、疑似胃液（SGF）及び疑似腸液（SIF）中における実施例２のマトリクス錠剤組成物のインビトロにおける溶解プロファイルである。
【図３】図３は、疑似胃液（SGF）及び疑似腸液（SIF）中における実施例３のマトリクスペレット剤組成物のインビトロにおける溶解プロファイルである。
【図４】図４は、疑似胃液（SGF）及び疑似腸液（SIF）中における実施例４のマトリクスペレット剤組成物のインビトロにおける溶解プロファイルである。
【図５】図５は、疑似胃液（SGF）及び疑似腸液（SIF）中における実施例５の層状ペレット剤組成物のインビトロにおける溶解プロファイルである。
【図６】図６は、疑似胃液（SGF）及び疑似腸液（SIF）中における実施例６の層状ペレット剤組成物のインビトロにおける溶解プロファイルである。
【図７】図７は、サルの疑似胃液（SGF）及び疑似腸液（SIF）中における実施例７で調製される組成物のインビボにおける血漿溶解プロファイル及びＰＫパラメータである。これは、比較例であって、本発明の実施例ではない。
【図８】図８は、実施例１（Ｆ６及びＦ７）、実施例３（Ｆ３）、実施例５（Ｆ２）、実施例６（Ｆ４）、実施例７（Ｆ１）の組成物のインビボにおける固有の溶解ＰＫプロファイルである。
【図９】図９は、本明細書に開示されるマトリクス錠剤組成物を調製する工程を示す流れ図である。
【図１０】図１０は、本明細書に開示されるマトリクスペレット剤組成物を調製する工程を示す流れ図である。
【図１１】図１１は、本明細書に開示される層状ペレット剤組成物を調製する工程を示す流れ図である。
【００１７】
本明細書に記載する組成物は、難水溶性薬物、特に、式Ｉで表される代謝型グルタミン酸５受容体（mGlu5）アンタゴニストをpH非依存的に送達する放出調節技術である。これら組成物は、マトリクス錠剤、マトリクスペレット剤、又は層状ペレット剤の形態であり、それぞれ、錠剤に成形したりカプセルに組み込んだりすることができる。本放出調節製剤は、ＣＮＳに関連する有害事象を低減し、治療効果を改善し、耐容性を改善し、そして、食事の影響を低減するか又はなくす。
【００１８】
「アリール」は、１つの個々の環からなる芳香族炭素環式基又は少なくとも１つの環が本来芳香族である１以上の縮合環を表す。好ましいアリール基は、フェニルである。
【００１９】
用語「結合剤」は、凝集性混合物中にて活性医薬成分と非活性成分とを一緒に保持するために固体経口剤形の製剤において使用される物質を指す。結合剤の非限定的な例は、ゼラチン、ヒドロキシプロピルセルロース、ヒドロキシプロピルメチルセルロース、メチルセルロース、ポリビニルピロリドン、スクロース及びデンプンを含む。
【００２０】
用語「シクロアルキル」は、３〜１２個の炭素原子、好ましくは３〜６個の炭素原子を含む飽和炭素環式基を意味する。
【００２１】
用語「崩壊剤」は、流体環境に置かれたときに、圧縮された塊の破壊を補助するために錠剤又はカプセルブレンドに添加される賦形剤を指す。崩壊剤の非限定的な例は、アルギン酸塩、クロスカルメロースナトリウム、クロスポビドン、デンプングリコール酸ナトリウム及びα化デンプンを含む。
【００２２】
用語「充填剤」は、任意の医薬希釈剤を指す。
【００２３】
用語「ゲル形成セルロースエーテル」は、特定の条件下で水性媒体中にてゲルを形成する、再生可能な植物源から得られる天然のポリマーセルロースの化学的修飾によって誘導されるポリマーを指す。
【００２４】
用語「流動促進剤」は、その流動性を改善するために粉末に添加される物質を指す。流動促進剤の非限定的な例は、コロイド状二酸化ケイ素、ステアリン酸マグネシウム、デンプン及びタルクを含む。
【００２５】
用語「ハロゲン」は、フッ素、塩素、臭素及びヨウ素を意味する。
【００２６】
用語「ヘテロアリール」は、窒素、酸素又は硫黄から選択される１以上のヘテロ原子を含む芳香族の５員環又は６員環を指す。窒素から選択されるヘテロアリール基が好ましい。このようなヘテロアリール基の例は、ピリジニル、ピラジニル、ピリミジニル又はピリダジニルである。
【００２７】
用語「親水性ポリマー」は、極性又は荷電官能基を含むことにより水性媒体に対して可溶性になっているポリマーを指す。
【００２８】
用語「不溶性ポリマー」は、水性媒体に溶解しないポリマーを指す。
【００２９】
用語「イオン性ポリマー」は、pHに対して感受性である官能基からなるポリマーである。pHに依存して、官能基は、ポリマーをイオン化して、溶解を補助することができる。「アニオン性ポリマー」は、本明細書で使用するとき、一般的に、約pH５超で可溶性である。
【００３０】
本明細書で使用される用語「低級アルキル」は、１〜６個の炭素原子、好ましくは１〜４個の炭素原子を有する直鎖又は分枝状の飽和炭化水素残基、例えば、メチル、エチル、ｎ−プロピル、ｉ−プロピル、ｎ−ブチル、ｔ−ブチル等を意味する。
【００３１】
用語「低級アルコキシ」は、酸素原子を介して結合している前述の定義の意味の低級アルキル残基を意味する。「低級アルコキシ」残基の例は、メトキシ、エトキシ、イソプロポキシ等を含む。
【００３２】
用語「低級ハロアルコキシ」は、１以上のハロゲンによって置換されている、上に定義した通りの低級アルコキシ基を意味する。低級ハロアルコキシの例は、１以上のＣｌ、Ｆ、Ｂｒ、又はＩの原子によって置換されているメトキシ又はエトキシに加えて、本明細書における以下の実施例に具体的に例証する基を含むが、これらに限定されない。好ましい低級ハロアルコキシは、ジフルオロ−又はトリフルオロ−メトキシ又はエトキシである。
【００３３】
用語「低級ハロアルキル」は、１以上のハロゲンによって置換されている、上に定義した通りの低級アルキル基を意味する。低級ハロアルキルの例は、１以上のＣｌ、Ｆ、Ｂｒ、又はＩの原子によって置換されているメチル、エチル、プロピル、イソプロピル、イソブチル、ｓｅｃ−ブチル、ｔｅｒｔ−ブチル、ペンチル又はｎ−ヘキシルに加えて、本明細書における以下の実施例に具体的に例証する基を含むが、これらに限定されない。好ましい低級ハロアルキルは、ジフルオロ−又はトリフルオロ−メチル又はエチルである。
【００３４】
用語「滑沢剤」は、製錠又はカプセル化の工程の間に、圧縮された粉末の塊が機器に固着するのを防ぐために粉末ブレンドに添加される賦形剤を指す。これは、ダイからの錠剤の押し出しを補助し、そして、粉末の流動を改善することができる。滑沢剤の非限定的な例は、ステアリン酸カルシウム、グリセリン、水添植物油、ステアリン酸マグネシウム、鉱油、ポリエチレングリコール及びプロピレングリコールを含む。
【００３５】
用語「マトリクス形成剤」は、放出を制御するために、生理学的流体に曝露されたときに剤形に剛性又は機械的強度を付与する非崩壊性ポリマーを指す。
【００３６】
用語「放出調節」技術は、持続放出（ＳＲ）、持続作用（ＳＡ）、長時間放出（ＥＲ、ＸＲ、又はＸＬ）、徐放、制御放出（ＣＲ）と同義であり、そして、所定の期間にわたって製剤から薬物を放出させる技術を指す。
【００３７】
用語「多微粒子組成物」は、ペレット、ビーズ、ミリスフィア（millispheres）、ミクロスフェア、マイクロカプセル、凝集粒子等を含む薬物送達系で使用される固形粒子系を指す。
【００３８】
用語「粒径」は、レーザー回折によって測定したときの物質の直径の測定値を指す。
【００３９】
用語「pH応答性ポリマー」は、消化管の生理学的pHの変化に応答して浸透性が変化するpH依存性の可溶性を有するイオン化可能なポリマーを指す。pH応答性ポリマーの非限定的な例は、フタル酸ヒドロキシプロピルメチルセルロース、酢酸フタル酸セルロース、酢酸トリメリット酸セルロース、ポリ（メタ）アクリレート及びこれらの混合物を含む。１つの実施形態では、ポリ（メタ）アクリレートである。
【００４０】
薬学的に許容しうる担体、賦形剤等の用語「薬学的に許容しうる」は、薬理学的に許容でき、そして、特定の化合物が投与される被験体に対して実質的に無毒であることを意味する。
【００４１】
用語「薬学的に許容しうる塩」は、無機酸もしくは有機酸、又は塩基に由来する任意の塩を指す。このような塩は、塩酸、臭化水素酸、硫酸、硝酸、リン酸等の無機酸とともに形成されるか；又は、酢酸、ベンゼンスルホン酸、安息香酸、ショウノウスルホン酸、クエン酸、エタンスルホン酸、フマル酸、グルコヘプトン酸、グルコン酸、グルタミン酸、グリコール酸、ヒドロキシナフトエ酸、２−ヒドロキシエタンスルホン酸、乳酸、マレイン酸、リンゴ酸、マロン酸、マンデル酸、メタンスルホン酸、ムコン酸、２−ナフタレンスルホン酸、プロピオン酸、サリチル酸、コハク酸、酒石酸、ｐ−トルエンスルホン酸、又はトリメチル酢酸等の有機酸とともに形成される酸付加塩を含む。
【００４２】
用語「可塑剤」は、ポリマーのガラス転移温度を低下させて、前記ポリマーをより可弾性且つ変形可能に、すなわち、より可撓性にする物質を指す。可塑剤の非限定的な例は、セバシン酸ジブチル、プロピレングリコール、クエン酸トリエチル、クエン酸トリブチル、ヒマシ油、アセチル化モノグリセリド、アセチルクエン酸トリエチル、アセチルクエン酸ブチル、フタル酸ジエチル、フタル酸ジブチル、トリアセチン及び中鎖トリグリセリドを含む。
【００４３】
用語「難溶性」は、溶解度が３３mg/mL未満である化合物を指す。
【００４４】
用語「速度制御ポリマー」は、速度制御ポリマー膜における薬物放出のためにpH非依存性浸透性を提供するpH非依存性の不溶性ポリマーを指す。
【００４５】
用語「放出調節剤」は、組成物に添加したときに活性成分の溶解速度を変化させることができる任意の材料を指す。
【００４６】
用語「球形化強化剤」は、組成物における粒子の球形性を強化するために組成物に添加される材料を指す。
【００４７】
用語「実質的に水溶性である不活性材料」は、約１%w/wを超える水溶解度を有する任意の材料を指す。
【００４８】
用語「界面活性剤」は、液体の表面張力を低下させ、そして、２つの液体間、又は液体と固体との間の界面張力を低下させる表面活性化合物を指す。界面活性剤の非限定的な例は、ポリソルベート及びラウリル硫酸ナトリウムを含む。
【００４９】
用語「弱塩基性」は、可溶性に関するＵＳＰの定義を用いて、酸性のpHでは易溶性〜中程度に可溶性であるが、中性及びアルカリ性のpHでは難溶性〜実質的に不溶性である化合物を指す。
【００５０】
層状ペレット剤組成物は、pH応答性調節腸溶性コーティングでコーティングされている放出調節コアを含む。制御放出コアとpH応答性コーティングとの組み合わせにより、薬物の作用発現を遅延させることなく胃内で薬物放出を開始させ、そして、約１０時間にわたって持続速度で継続させることができる。速度制御ポリマーとpH応答性ポリマーとの組み合わせにより、薬物放出を停止又は遅延させることなく胃液中で連続的に薬物を放出させることができる。この放出プロファイルは、一般的に、胃のpH及び滞留時間の変動に起因する腸溶性ポリマーコーティングに関連する用量ダンピングのリスクなく吸収のための薬物を連続的に放出させる。胃に移行した後、pHは約５．５〜約７に上昇し、式Ｉで表される塩基性化合物の可溶性が低下する。pH応答性ポリマーは、膨潤及び溶解して、薬物の可溶性の低下を補うために膜浸透性を高め、これによってpH非依存性の放出速度が可能になる。
【００５１】
マトリクス錠剤及びマトリクスペレット剤は、マトリクス成分としてpH応答性腸溶性ポリマーと速度制御ポリマーとの組み合わせを利用する。腸溶性ポリマーは、pH微小環境を提供し、マトリクス層を通して薬物を拡散させるための一定の濃度勾配をもたらす。胃に移行した後、pHは約５．５〜約７に上昇し、式Ｉで表される塩基性化合物の溶解度が低下する。pH応答性ポリマーは、膨潤及び溶解して、薬物の可溶性の低下を補うためにマトリクスの多孔性を高め、これによってpH非依存性の放出速度が可能になる。
【００５２】
組成物中のmGlu5アンタゴニストの量は、組成物の約０．００５重量％〜約５重量％で変動しうる。１つの実施形態では、mGlu5アンタゴニストの量は、組成物の約０．０５重量％〜約５重量％である。別の実施形態では、mGlu5アンタゴニストの量は、組成物の約０．００５％〜約０．５％である。
【００５３】
mGlu5アンタゴニストの粒径を、理想的には、５０ミクロン未満に減少させる。１つの実施形態では、化合物の粒径を２０ミクロン未満に減少させる。別の実施形態では、mGlu5アンタゴニストについて、粒径を１０ミクロン未満（Ｄ９０）に減少させる。
【００５４】
活性成分
組成物の活性成分は、代謝型グルタミン酸５受容体（mGlu5）アンタゴニストである。このような化合物、その製造方法、及び治療活性は、同一出願人による２００６年２月９日公開の米国特許出願公開第2006-0030559号及び２００８年２月１９日発行の米国特許第7,332,510号に記載されており、これらはそれぞれ参照により本明細書に組み込まれる。
【００５５】
１つの実施形態では、代謝型グルタミン酸５受容体（mGlu5）アンタゴニストは、式Ｉ
【化２】
2013533299.tif 000003
（式中、
Ａ又はＥのうちの一方はＮであり、そして、他方はＣであり；
Ｒ１は、ハロゲン又はシアノであり；
Ｒ２は、低級アルキルであり；
Ｒ３は、アリール又はヘテロアリールであり、これらは各々、場合によりハロゲン、低級アルキル、低級アルコキシ、シクロアルキル、低級ハロアルキル、低級ハロアルコキシ、シアノ又はＮＲ’Ｒ”から選択される１つ、２つ、又は３つの置換基によって置換されていてもよく、
あるいは、
１−モルホリニル、
場合により（ＣＨ２）ｍＯＲによって置換されている１−ピロリジニル、
場合により（ＣＨ２）ｍＯＲによって置換されているピペリジニル、
１，１−ジオキソ−チオモルホリニル、又は
場合により低級アルキルもしくは（ＣＨ２）ｍ−シクロアルキルによって置換されているピペラジニル
によって置換されていてもよく；
Ｒは、水素、低級アルキル又は（ＣＨ２）ｍ−シクロアルキルであり；
Ｒ’及びＲ”は、各々独立して、水素、低級アルキル、（ＣＨ２）ｍ−シクロアルキル又は（ＣＨ２）ｎＯＲであり；
ｍは、０又は１であり；
ｎは、１又は２であり；そして、
Ｒ４は、ＣＨＦ２、ＣＦ３、Ｃ（Ｏ）Ｈ又はＣＨ２Ｒ５（式中、Ｒ５は水素、ＯＨ、Ｃ１−Ｃ６−アルキル、又はＣ３−Ｃ１２−シクロアルキルである）である）；
で表される化合物及びその薬学的に許容しうる塩を含む。
【００５６】
１つの実施形態では、式Ｉで表される化合物は式Ia
【化３】
2013533299.tif 000004
（式中、Ｒ１、Ｒ２、Ｒ３及びＲ４は、本明細書に定義する通りである）を有してもよい。
【００５７】
別の実施形態では、式Iaで表される化合物は、Ｒ３が非置換又は置換のヘテロアリールであり、置換基が、クロロ、フルオロ、ＣＦ３及び低級アルキルから選択される化合物、例えば以下の化合物を含む：
２−［４−（２−クロロ−ピリジン−４−イルエチニル）−２，５−ジメチル−１Ｈ−イミダゾール−１−イル］−５−メチル−ピリジン；
２−クロロ−５−［４−（２−クロロ−ピリジン−４−イルエチニル）−２，５−ジメチル−１Ｈ−イミダゾール−１−イル］−ピリジン；
２−［４−（２−クロロ−ピリジン−４−イルエチニル）−２，５−ジメチル−１Ｈ−イミダゾール−１−イル］−６−メチル−４−トリフルオロメチル−ピリジン；
２−［４−（２−クロロ−ピリジン−４−イルエチニル）−２，５−ジメチル−１Ｈ−イミダゾール−１−イル］−ピラジン；
２−［４−（２−クロロ−ピリジン−４−イルエチニル）−２，５−ジメチル−１Ｈ−イミダゾール−１−イル］−６−メチル−ピリジン；
２−［４−（２−クロロ−ピリジン−４−イルエチニル）−２，５−ジメチル−１Ｈ−イミダゾール−１−イル］−６−（トリフルオロメチル）−ピリジン；及び
３−［４−（２−クロロ−ピリジン−４−イルエチニル）−２，５−ジメチル−１Ｈ−イミダゾール−１−イル］−５−フルオロ−ピリジン。
【００５８】
更に別の実施形態では、式Iaで表される化合物は、Ｒ３が、１つ、２つ又は３つのクロロ、フルオロ、ＣＦ３、低級アルキル、低級アルコキシ、ＣＦ３Ｏ、及び１−モルホリニルによって置換されているアリールである化合物、例えば以下の化合物を含む：
２−クロロ−４−［１−（４−フルオロ−フェニル）−２，５−ジメチル−１Ｈ−イミダゾール−４−イルエチニル］−ピリジン；
２−クロロ−４−［１−（２，４−ジフルオロ−フェニル）−２，５−ジメチル−１Ｈ−イミダゾール−４−イルエチニル］−ピリジン；
２−クロロ−４−［１−（３，５−ジフルオロ−フェニル）−２，５−ジメチル−１Ｈ−イミダゾール−４−イルエチニル］−ピリジン；
２−クロロ−４−［１−（４−フルオロ−２−メチル−フェニル）−２，５−ジメチル−１Ｈ−イミダゾール−４−イルエチニル］−ピリジン；
２−クロロ−４−［１−（４−フルオロ−３−メチル−フェニル）−２，５−ジメチル−１Ｈ−イミダゾール−４−イルエチニル］−ピリジン；
２−クロロ−４−（２，５−ジメチル−１−ｐ−トリル−１Ｈ−イミダゾール−４−イルエチニル）−ピリジン；
２−クロロ−４−［１−（３−クロロ−４−メチル−フェニル）−２，５−ジメチル−１Ｈ−イミダゾール−４−イルエチニル］−ピリジン；
２−クロロ−４−［１−（３−フルオロ−４−メトキシ−フェニル）−２，５−ジメチル−１Ｈ−イミダゾール−４−イルエチニル］−ピリジン；
２−クロロ−４−［１−（４−メトキシ−フェニル）−２，５−ジメチル−１Ｈ−イミダゾール−４−イルエチニル］−ピリジン；
２−クロロ−４−［２，５−ジメチル−１−（４−トリフルオロメトキシ−フェニル）−１Ｈ−イミダゾール−４−イルエチニル］−ピリジン；
２−クロロ−４−［２，５−ジメチル−１−（３−トリフルオロメトキシ−フェニル）−１Ｈ−イミダゾール−４−イルエチニル］−ピリジン；
２−クロロ−４−［２，５−ジメチル−１−（４−トリフルオロメチル−フェニル）−１Ｈ−イミダゾール−４−イルエチニル］−ピリジン；
２−クロロ−４−［２，５−ジメチル−１−（３−メチル−４−トリフルオロメトキシ−フェニル）−１Ｈ−イミダゾール−４−イルエチニル］−ピリジン；
２−クロロ−４−［１−（４−クロロ−フェニル）−２，５−ジメチル−１Ｈ−イミダゾール−４−イルエチニル］−ピリジン；
２−クロロ−４−［１−（３−クロロ−２−フルオロ−フェニル）−２，５−ジメチル−１Ｈ−イミダゾール−４−イルエチニル］−ピリジン；
２−クロロ−４−［２，５−ジメチル−１−（３−トリフルオロメチル−フェニル）−１Ｈ−イミダゾール−４−イルエチニル］−ピリジン；
２−クロロ−４−［１−（３−クロロ−４−フルオロ−フェニル）−２，５−ジメチル−１Ｈ−イミダゾール−４−イルエチニル］−ピリジン；
２−クロロ−４−［２，５−ジメチル−１−（２−メチル−４−トリフルオロメトキシ−フェニル）−１Ｈ−イミダゾール−４−イルエチニル］−ピリジン；
２−クロロ−４−［５−ジフルオロメチル−１−（４−フルオロ−フェニル）−２−メチル−１Ｈ−イミダゾール−４−イルエチニル］−ピリジン；
［５−（２−クロロ−ピリジン−４−イルエチニル）−３−（４−フルオロ−フェニル）−２−メチル−３Ｈ−イミダゾール−４−イル］−メタノール；
２−クロロ−４−［１−（４−メトキシ−３−トリフルオロメチル−フェニル）−２，５−ジメチル−１Ｈ−イミダゾール−４−イルエチニル］−ピリジン；
２−クロロ−４−［１−（３，５−ジフルオロ−４−メトキシ−フェニル）−２，５−ジメチル−１Ｈ−イミダゾール−４−イルエチニル］−ピリジン；
２−クロロ−４−［１−（４−メトキシ−３−トリフルオロメトキシ−フェニル）−２，５−ジメチル−１Ｈ−イミダゾール−４−イルエチニル］−ピリジン；
２−クロロ−４−［１−（３−メトキシ−４−トリフルオロメトキシ−フェニル）−２，５−ジメチル−１Ｈ−イミダゾール−４−イルエチニル］−ピリジン；
４−｛３−［４−（２−クロロ−ピリジン−４−イルエチニル）−２，５−ジメチル−イミダゾール−１−イル］−５−フルオロ−フェニル｝−モルホリン；
２−クロロ−４−［１−（４−フルオロ−２−トリフルオロメトキシ−フェニル）−２，５−ジメチル−１Ｈ−イミダゾール−４−イルエチニル］−ピリジン；
２−クロロ−４−［１−（２−フルオロ−４−トリフルオロメトキシ−フェニル）−２，５−ジメチル−１Ｈ−イミダゾール−４−イルエチニル］−ピリジン；
２−クロロ−４−［２，５−ジメチル−１−（４−メチル−３−トリフルオロメチル−フェニル）−１Ｈ−イミダゾール−４−イルエチニル］−ピリジン；
２−クロロ−４−［２，５−ジメチル−１−（３−メチル−４−トリフルオロメチル−フェニル）−１Ｈ−イミダゾール−４−イルエチニル］−ピリジン；
２−クロロ−４−［２，５−ジメチル−１−（３−メチル−５−トリフルオロメチル−フェニル）−１Ｈ−イミダゾール−４−イルエチニル］−ピリジン；
２−クロロ−４−［１−（３−メトキシ−５−トリフルオロメチル−フェニル）−２，５−ジメチル−１Ｈ−イミダゾール−４−イルエチニル］−ピリジン；
２−クロロ−４−［１−（３−メトキシ−４−トリフルオロメチル−フェニル）−２，５−ジメチル−１Ｈ−イミダゾール−４−イルエチニル］−ピリジン；
２−クロロ−４−［１−（３，５−ジクロロ−フェニル）−２，５−ジメチル−１Ｈ−イミダゾール−４−イルエチニル］−ピリジン；
２−クロロ−４−［１−（３−クロロ−５−メチル−フェニル）−２，５−ジメチル−１Ｈ−イミダゾール−４−イルエチニル］−ピリジン；
２−クロロ−４−［１−（３−フルオロ−５−メチル−フェニル）−２，５−ジメチル−１Ｈ−イミダゾール−４−イルエチニル］−ピリジン；
２−クロロ−４−［１−（３−クロロ−５−メトキシ−フェニル）−２，５−ジメチル−１Ｈ−イミダゾール−４−イルエチニル］−ピリジン；及び
２−クロロ−４−［１−（３−フルオロ−５−メトキシ−フェニル）−２，５−ジメチル−１Ｈ−イミダゾール−４−イルエチニル］−ピリジン。
【００５９】
１つの実施形態では、式Ｉで表される化合物は式Ib
【化４】
2013533299.tif 000005
（式中、Ｒ１、Ｒ２、Ｒ３及びＲ４は、本明細書に定義する通りである）を有してもよい。
【００６０】
別の実施形態では、式Ibで表される化合物は、Ｒ３が、１つ、２つ、又は３つのフルオロによって置換されているアリールである化合物、例えば、化合物２−クロロ−４−［５−（４−フルオロ−フェニル）−１，４−ジメチル−１Ｈ−ピラゾール−３−イルエチニル］−ピリジンである。
【００６１】
薬学的に許容しうる塩の非限定的な例は、生理的な許容しうるアニオンを形成する酸と共に形成される有機酸付加塩であり、例えば、トシル酸塩、メタンスルホン酸塩、マレイン酸塩、リンゴ酸塩、酢酸塩、クエン酸塩、マロン酸塩、酒石酸塩、コハク酸塩、安息香酸塩、アスコルビン酸塩、α−ケトグルタル酸塩及びα−グリセロリン酸塩である。他の薬学的に許容しうる塩は、例えば、塩酸塩、硫酸塩、硝酸塩、重炭酸塩及び炭酸塩等の無機塩を含む。１つの実施形態では、式Ｉで表されるmGlu5アンタゴニストの塩形態は、吸湿性が低く、そして、水可溶性が優れている。別の実施形態では、塩は、硫酸塩である。
【００６２】
式Ｉで表される化合物は、代謝型グルタミン酸５受容体（mGlu5）アンタゴニスト活性を有する。これは、治療抵抗性鬱病（TRD）及び脆弱Ｘ症候群を含むがこれらに限定されないＣＮＳ障害の処置に有用である。このような化合物の１つである２−クロロ−４−［１−（４−フルオロ−フェニル）−２，５−ジメチル−１Ｈ−イミダゾール−４−イルエチニル］−ピリジンは、式Ｉで表される化合物の典型であり、組成物を説明するために用いられる。式Ｉで表される全ての化合物を本明細書に記載する組成物で使用できることを理解すべきである。化合物２−クロロ−４−［１−（４−フルオロ−フェニル）−２，５−ジメチル−１Ｈ−イミダゾール−４−イルエチニル］−ピリジンは、４．６４及び約２のpKa値を有する２つの弱塩基性部分を有する。前記化合物は、非常に親油性であり、clogP値が３．７１であり、そして、pH７．４におけるlogDは３を超える。遊離塩基の水可溶性は、酸性条件下で優れた可溶性を有し（pH１で３．２mg/mL）、そして、アルカリ条件では非常に難溶性である（pH７で０．０００３mg/mL）という急勾配のpH依存性を特徴とする。生理学的な範囲においてこのようにpH依存的に可溶性であることから、２−クロロ−４−［１−（４−フルオロ−フェニル）−２，５−ジメチル−１Ｈ−イミダゾール−４−イルエチニル］−ピリジンは、ＢＣＳクラス２化合物として分類される。
【００６３】
胃のpHにおける可溶性が高いことにより、式Ｉで表される化合物の従来の即時放出（ＩＲ）製剤は、前記製剤が胃に達すると活性成分を急速に放出する。ピーク血漿濃度は、薬物投与の１時間後に生じる。しかし、これらのＩＲ製剤の問題点は、めまい及び傾眠等のＣＮＳに関連する有害事象が生じることである。これら有害事象は、薬物の投与後に生じる高い血漿ピーク又は血漿濃度の急激な上昇に関連していると考えられる。更に、ＩＲ製剤では、顕著な食事の影響がみられた。薬物のＩＲ製剤を食事と共に投与すると、ピーク血漿濃度の低下及びＴｍａｘの遅延が引き起こされた。また、ＩＲ製剤と食事を共に投与すると、優れた安全性プロファイルが得られた。
【００６４】
本放出調節製剤は、ＣＮＳに関連する有害事象を低減し、治療効果を改善し、耐容性を改善し、そして、食事の影響を低減するか又はなくす。
【００６５】
マトリクス錠剤
１つの実施形態では、組成物は、薬物、例えば式Ｉで表される化合物が速度制御ポリマーに分散しているマトリクス型組成物、例えばマトリクス錠剤を含む。速度制御ポリマーの１つの種類は、親水性ポリマーであり、例えば、ポリビニルピロリドン、ヒドロキシプロピルセルロース、ヒドロキシプロピルメチルセルロース（HPMC）、メチルセルロース、エチルセルロース、酢酸ビニル／クロトン酸コポリマー、ポリ（メタ）アクリレート、無水マレイン酸／メチルビニルエーテルコポリマー、ポリ酢酸ビニル／ポビドンコポリマー、ならびにこれらの誘導体及び混合物である。これらマトリクスからの放出機序は、薬物の水可溶性及び用いられるポリマーの親水性に依存する。別の実施形態では、親水性ポリマーは、ゲル形成セルロースエーテルである。使用することができるゲル形成セルロースエーテルの非限定的な例は、ヒドロキシプロピルセルロース及びヒドロキシプロピルメチルセルロースである。
【００６６】
別の実施形態では、HPMC（K100LV及びK100M）を速度制御ポリマーとして選択することができる。組成物中の速度制御ポリマー、例えば、HPMCの量は、組成物の約５重量％〜約５０重量％で変動しうる。１つの実施形態では、速度制御ポリマーは、組成物の約１０重量％〜約３５重量％の量で存在しうる。別の実施形態では、速度制御ポリマーは、組成物の約１０重量％〜約２５重量％の量で存在しうる。
【００６７】
また、マトリクス錠剤は、錠剤組成物に一般的に使用される充填剤、界面活性剤、流動促進剤、滑沢剤及び／又は結合剤等の他の成分を含んでよい。このような成分は、例えば、ラクトース一水和物、微結晶性セルロース（Avicel PH 102（登録商標））、トウモロコシデンプン、無水リン酸水素カルシウム（Fujicalin（登録商標））、マンニトール、ポリビドン（ポビドン K30（登録商標））、ヒドロキシプロピルメチルセルロース（HPMC 2910（登録商標））、ステアリン酸マグネシウム、フマル酸ステアリルナトリウム、ステアリン酸、コロイド状二酸化ケイ素（AEROSIL 200（登録商標））、ゼラチン、ポリオキシプロピレン−ポリオキシエチレンコポリマー（Pluronic F68（登録商標））、ドデシル硫酸ナトリウム（SDS）、モノパルミチン酸スクロース（D1616）、モノステアリン酸ポリエチレングリコール（４０）（Myrj 52（登録商標））、タルク、二酸化チタン、微結晶性セルロース（MCC）等、ラクトース、ポリ塩化ビニル（PVC）及びデンプングリコール酸ナトリウムを含む。
【００６８】
また、本組成物は、イオン化可能なpH応答性ポリマーを含む。このポリマーは、弱塩基性化合物に親水性ポリマーを使用することに関連する問題点を克服することができる。放出速度は、胃腸環境における薬物の可溶性に依存する可能性があるので、このような更なるポリマーの配合は、放出速度をpH非依存的にするのに役立つ。このようなpH応答性ポリマーは、pH微小環境を提供し、マトリクス層又はゲル層を通して薬物を拡散させるための一定の濃度勾配をもたらす。胃に移行した後、pHは約５．５〜約７に上昇し、塩基性mGlu5アンタゴニストの可溶性が低下する。これら条件に応答して、pH応答性腸溶性ポリマーは、膨潤及び溶解して、薬物の可溶性の低下を補うためにマトリクスの多孔性を高め、これによってpH非依存性の放出速度が可能になる。
【００６９】
pH応答性ポリマーは、フタル酸ヒドロキシプロピルメチルセルロース、酢酸フタル酸セルロース、酢酸コハク酸ヒドロキシプロピルメチルセルロース、酢酸トリメリット酸セルロース、イオン性ポリ（メタ）アクリレート、ポリビニルフタレート及びこれらの混合物を含むが、これらに限定されない。１つの実施形態では、ポリ（メタ）アクリレート（例えば、Eudragit L100-55（登録商標）又はEudragit L100（登録商標））を用いて、本明細書のマトリクス組成物を調製することができる。１つの実施形態では、Eudragit L100-55（登録商標）等のポリ（メタ）アクリレートを、式Ｉで表される化合物の塩又は誘導体を含む本明細書に記載するマトリクス錠剤用のpH応答性ポリマーとして選択することができる。組成物中のpH応答性ポリマーの量は、組成物の約５重量％〜約５０重量％で変動しうる。１つの実施形態では、pH応答性ポリマーは、組成物の約１０重量％〜約３５重量％の量で存在しうる。更なる実施形態では、pH応答性ポリマーは、組成物の約１０重量％〜約２５重量％の量で存在しうる。組成物は、１時間で７０％以下（NMT）、４時間で８５％NMT、そして、８時間で８０％以上（NLT）のインビトロ放出プロファイルを示す。
【００７０】
１つの実施形態では、組成物は、２−クロロ−４−［１−（４−フルオロ−フェニル）−２，５−ジメチル−１Ｈ−イミダゾール−４−イルエチニル］−ピリジン、HPMC、Eudragit L100-55及び他の従来の賦形剤を含む。このような組成物は、親水性HPMCポリマーを使用する従来の組成物に比べて、Ｃｍａｘ及び吸収速度の低い、化合物のpH非依存性制御送達を提供することができる。
【００７１】
また、pH応答性ポリマーは、不溶性ポリマーであってよく、そして、親水性ポリマーと組み合わせて用いても組み合わせなくてもよい。不溶性ポリマーを含有するマトリクス錠剤の薬物放出機序は、マトリクスの浸透性を調節することである。水性流体、例えば、胃腸液は、薬物に浸透して溶解させ、次いで、マトリクスから薬物が拡散しうる。放出速度は、胃腸環境におけるマトリクスの浸透性及び薬物の可溶性に依存する。このような不溶性ポリマーの非限定的な例は、エチルセルロース（ＥＣ）及びポリ酢酸ビニルを含む。１つの実施形態では、不溶性ポリマーは、エチルセルロース（ＥＣ）又はポリ酢酸ビニルである。別の実施形態では、不溶性ポリマーは、ポリ酢酸ビニルである。
【００７２】
組成物中の不溶性ポリマーの量は、組成物の約５重量％〜約５０重量％で変動しうる。１つの実施形態では、不溶性ポリマーは、組成物の約１０重量％〜約３５重量％の量で存在しうる。別の実施形態では、不溶性ポリマーは、組成物の約１０重量％〜約２５重量％の量で存在しうる。組成物は、１時間で７０％NMT、４時間で８５％NMT、そして、８時間で８０％NLTのインビトロ放出プロファイルを示す。
【００７３】
マトリクス錠剤製剤は、当技術分野において公知の一連のプロセス、例えば、湿式造粒、乾燥、粉砕、ブレンド、圧縮及びフィルムコーティングによって製造することができる。（例えば、Robinson and Lee, Drugs and Pharmaceutical Sciences, Vol. 29, Controlled Drug Delivery Fundamentals and Applications及び米国特許第5,334,392号を参照されたい）。一般に、薬物とポリマーとの混合物を造粒して、薬物及びポリマーの均一なマトリクスを得る。これは粒子を固めて、流動を改善する。次いで、造粒生成物を乾燥させて水分を除去し、そして、粉砕して生成物を細かくする（deagglomerate）。次いで、生成物をブレンドして均一な混合物を得、そして、滑沢剤を添加して、錠剤の形成中にマトリクスがダイ壁及び穿孔機表面に固着しないようにする。次に、生成物を錠剤に圧縮し、これをフィルムコーティングでコーティングして、表面特性を改善し、生成物の嚥下容易性を改善し、そして、任意の望ましくない味をマスキングする。
【００７４】
マトリクスペレット剤
１つの実施形態では、組成物は、薬物、例えば式Ｉで表されるmGlu5アンタゴニストを組成物中に分散させ、それをペレットに成形したマトリクスペレット剤を含む。マトリクスペレット剤は、任意で更なるポリマー層でコーティングしてもよく、そして、任意でカプセルに封入するか又は錠剤に圧縮してもよい。一般に、薬物及び賦形剤をブレンドして、均一な混合物を形成する。次いで、混合物を造粒して、薬物とポリマーとの均一な混合物を得る。これは粒子を固めて、流動を改善する。次いで、造粒生成物を押出成形し、次いで、球形化して、球形状の密度の高いペレットを形成する。次いで、ペレットを乾燥させて水分を除去する。
【００７５】
マトリクスペレット剤組成物は、当技術分野において公知の方法、例えば、押出成形球形化、回転造粒、噴霧乾燥、ホットメルト押出成形、トップ造粒、及び他の標準的な技術によって製造することができる。１つの実施形態では、マトリクスペレット剤を製造するための技術として押出成形球形化を選択してよい。（例えば、Trivedi et al, Critical Reviews in Therapeutic Drug Carrier Systems, 24(1): 1-40 (2007);米国特許第6,004,996号;及びIssac-Ghebre-Selassi, et al., eds. Durgs and Pharmaceutical Sciences, Vol. 133, Pharmaceutical Extrusion Technologyを参照されたい）。
【００７６】
押出成形／球形化工程において賦形剤を用いてもよい。これら賦形剤は、賦形剤の機能に基づいて選択することができる。使用することができる賦形剤の種類の非限定的な例は、充填剤、結合剤、滑沢剤、崩壊剤、界面活性剤、球形化強化剤、流動促進剤及び放出調節剤を含む。これらの種類の賦形剤のそれぞれのいくつかの非限定的な例は、以下の通りである。賦形剤は、例えば、硫酸カルシウム、第二リン酸カルシウム、ラクトース、マンニトール、微結晶性セルロース、デンプン及びスクロースを含んでよい。結合剤は、例えば、ゼラチン、ヒドロキシプロピルセルロース、ヒドロキシプロピルメチルセルロース、メチルセルロース、ポリビニルピロリドン、スクロース及びデンプンを含んでよい。滑沢剤は、例えば、ステアリン酸カルシウム、グリセリン、水添植物油、ステアリン酸マグネシウム、鉱油、ポリエチレングリコール及びプロピレングリコールを含んでよい。崩壊剤は、例えば、アルギン酸塩、クロスカルメロースナトリウム、クロスポビドン、デンプングリコール酸ナトリウム及びα化デンプンを含んでよい。界面活性剤は、例えば、ポリソルベート及びラウリル硫酸ナトリウムを含んでよい。球形化強化剤は、例えば、微結晶性セルロース、微晶質及びセルロース／ナトリウム−カルボキシメチルセルロースを含んでよい。流動促進剤は、例えば、コロイド状二酸化ケイ素、ステアリン酸マグネシウム、デンプン及びタルクを含んでよい。放出調節剤は、例えば、エチルセルロース、カルナウバろう及びセラックを含んでよい。
【００７７】
１つの実施形態では、マトリクスペレット剤は、マトリクス形成剤としてMCC、結合剤として、あるいはイオン化可能なpH応答性ポリマーとしてHPMCを含有する。pH応答性ポリマーは、上記のうちのいずれであってもよい。１つの実施形態では、pH応答性ポリマーは、イオン性ポリマー、例えば、Eudragit L100-55（登録商標）等のポリ（メタ）アクリレートであってよい。上述の通り、このようなpH応答性ポリマーは、上記マトリクスペレット剤で用いられる化合物等の、弱塩基性化合物の薬物放出のpH依存性を克服する。マトリクス錠剤と同様に、pH応答性ポリマーは、pH微小環境を生じさせ、マトリクスペレット剤のマトリクス層又はゲル層を通して薬物を拡散させるための一定の濃度勾配をもたらす。胃に移行した後、pHは約５．５〜約７に上昇し、塩基性mGlu5アンタゴニストの可溶性は低下する。これら条件に応答して、pH応答性腸溶性ポリマーは、膨潤及び溶解し、薬物の可溶性の低下を補うためにマトリクスの多孔性を高め、pH非依存性の放出速度を可能にする。
【００７８】
組成物中のpH応答性ポリマーの量は、組成物の約５重量％〜約５０重量％で変動しうる。１つの実施形態では、pH応答性ポリマーは、組成物の約１０重量％〜約４０重量％の量で存在しうる。別の実施形態では、pH応答性ポリマーは、組成物の約２５重量％〜約３５重量％の量で存在しうる。組成物は、１時間で７０％NMT、４時間で８５％NMT、そして、８時間で８０％NLTのインビトロ放出プロファイルを示す。
【００７９】
１つの実施形態では、mGlu5アンタゴニストを含むマトリクスペレット剤の粒径は、理想的には、約３０００ミクロン未満である。別の実施形態では、ペレットの粒径は、約２０００ミクロン未満である。更に別の実施形態では、ペレットの平均粒径は、約４００ミクロン〜約１５００ミクロンである。
【００８０】
また、pH応答性ポリマーは、不溶性ポリマーであってよく、そして、親水性ポリマーと組み合わせて用いても組み合わせなくてもよい。不溶性ポリマーを含有するマトリクス錠剤の薬物放出機序は、マトリクスの浸透性を調節することである。水性流体、例えば、胃腸液は、薬物に浸透して溶解させ、次いで、薬物がマトリクスから拡散しうる。不溶性のポリマーの例は、エチルセルロース（ＥＣ）、ポリ酢酸ビニル（Kollidon SR（登録商標））及びポリ酢酸ビニル／ポビドンコポリマーを含むが、これらに限定されない。１つの実施形態では、エチルセルロース（ＥＣ）又はポリ酢酸ビニルを用いてマトリクスペレット剤を調製してよい。別の実施形態では、ポリ酢酸ビニルを用いてマトリクスペレット剤を調製してよい。
【００８１】
組成物中の不溶性ポリマーの量は、組成物の約５重量％〜約５０重量％で変動しうる。１つの実施形態では、不溶性ポリマーは、組成物の約１０重量％〜約３５重量％の量で存在しうる。別の実施形態では、不溶性ポリマーは、組成物の約５重量％〜約２５重量％の量で存在しうる。組成物は、１時間で７０％NMT、４時間で８５％NMT、且つ８時間で８０％NLTのインビトロ放出プロファイルを示す。
【００８２】
層状ペレット剤
層状ペレット剤は、ポリマーコーティングで被覆された薬物を含む不連続なペレットコアを含む。これらは、当技術分野において公知の方法、例えば、回転造粒、噴霧コーティング、Wursterコーティング、及び他の標準的な技術によって製造することができる。１つの実施形態では、層状ペレット剤を製造するための技術として流動床Wursterコーティング工程を選択することができる。場合により、層状ペレット剤は、更に錠剤に圧縮するか、又はカプセルに組み込んでもよい（例えば、従来の方法については、米国特許第5,952,005号を参照されたい）。一般に、薬物は、ポリマーに配合され、不活性コア材料にロードされる。次いで、薬物放出を調節したり、粒子の特性を調節したりする、例えば、集塊を減少させる１以上のポリマーコーティングでコア材料をコーティングする。次いで、ペレットを硬化させて、均一なコーティングを提供し、そして、バッチ間の変動を低減させる。
【００８３】
層状ペレット剤は、糖球体、微結晶性セルロースビーズ及びデンプンビーズ等の不活性コアを含む。不活性コアは、内側薬物含有層、内側層からの薬物放出を制御する速度制御層、及びpH応答性ポリマーを含有する層でコーティングされる。場合により、層状ペレット剤は、内側層と外側層との間、及び外側速度制御層上に更なる層を含んでよい。
【００８４】
１つの実施形態では、層状ペレット剤は、以下の層を含む：
（ｉ）実質的に水溶性又は水膨潤性の不活性材料、例えば、糖球体、微結晶性セルロースビーズ、及びデンプンビーズのコアユニット、
（ii）活性成分、すなわち、mGlu5アンタゴニストを含有する、前記コアを被覆する第１の層、そして、
（iii）場合により、薬物含有層と速度制御層とを分離するために前記第１の層を被覆する第２の層、
（iv）前記活性成分を制御放出するための速度制御ポリマーを含有する第３の制御放出層、
（ｖ）前記活性成分をpH非依存的に制御放出するためのpH応答性ポリマーを含有する第４の層、そして、
（vi）場合により、硬化及び保存中に前記ビーズの粘着性を低下させる非熱可塑性可溶性ポリマーのコーティング。場合により、このコーティング層は、即時放出のための薬物を含有していてもよい。
【００８５】
１つの実施形態では、コアは、典型的には、約０．０５mm〜約２mmの範囲のサイズを有し；前記コアを被覆する第１の層は、薬物負荷に依存して完成ビーズの０．００５％〜５０％を占める。別の実施形態では、第１の層は、約０．０１%(w/w)〜約５%(w/w)を占める。
【００８６】
１つの実施形態では、第２の層の量は、一般的に、完成ビーズ組成物の約０．５％〜約２５%(w/w)を占める。別の実施形態では、第２の層の量は、完成ビーズ組成物の約０．５％〜約５%(w/w)を占める。
【００８７】
１つの実施形態では、第３の層の量は、一般的に、約１％〜約５０%(w/w)を占める。別の実施形態では、第３の層の量は、完成ビーズ組成物の約５％〜約１５%(w/w)を占める。
【００８８】
１つの実施形態では、第４の層の量は、一般的に、約１％〜約５０%(w/w)を占める。別の実施形態では、第４の層の量は、完成ビーズ組成物の約５％〜約１５%(w/w)を占める。
【００８９】
１つの実施形態では、コーティングの量は、一般的に、約０．５％〜約２５%(w/w)を占める。別の実施形態では、コーティングの量は、完成ビーズ組成物の約０．５％〜約５%(w/w)を占める。
【００９０】
コアは、水溶性又は水膨潤性の材料を含み、そして、コアとして従来用いられている任意のこのような材料、又はビーズもしくはペレットを作製する任意の他の薬学的に許容しうる水溶性もしくは水膨潤性の材料であってよい。コアは、例えば、糖球体、デンプン球体、微結晶性セルロースビーズ（Cellet（登録商標））、スクロース結晶、又は押出成形及び乾燥された球体等の球体の材料であってよい。ペレットコアの粒径は、一般に、約３０００ミクロン未満である。１つの実施形態では、ペレットコアの粒径は、約２０００ミクロン未満である。別の実施形態では、ペレットコアの平均粒径は、約４００ミクロン〜約１５００ミクロンである。
【００９１】
活性成分を含有する第１の層は、結合剤としてのポリマーと共に又はポリマーを含まずに、活性成分、すなわち、mGlu5アンタゴニストを含んでよい。使用される場合、結合剤は、典型的に親水性であるが、更に水溶性又は水不溶性であってもよい。活性成分、例えば、式Ｉで表される化合物を含有する第１の層に配合されうる例示的なポリマーは、親水性ポリマーである。このような親水性ポリマーの非限定的な例は、ポリビニルピロリドン（PVP）；ポリエチレングリコール等のポリアルキレングリコール；ゼラチン、ポリビニルアルコール、デンプン及びその誘導体；ヒドロキシプロピルメチルセルロース（HPMC）、ヒドロキシプロピルセルロース、カルボキシメチルセルロース、メチルセルロース、エチルセルロース、ヒドロキシエチルセルロース、カルボキシエチルセルロース及びカルボキシメチルヒドロキシエチルセルロース等のセルロース誘導体；アクリル酸ポリマー、ポリ（メタ）アクリレート、又は任意の他の薬学的に許容しうるポリマーを含む。第２の層における薬物の親水性ポリマーに対する比は、一般に、１：１００〜１００：１(w/w)の範囲である。
【００９２】
分離層は、水溶性又は水浸透性の材料を含む。分離層で用いられる例示的なポリマーは、ポリビニルピロリドン（ＰＶＰ）、コポビドン；ポリエチレングリコール等のポリアルキレングリコール；ゼラチン、ポリビニルアルコール、デンプン及びその誘導体；ヒドロキシプロピルメチルセルロース（HPMC）、ヒドロキシプロピルセルロース、カルボキシメチルセルロース、メチルセルロース、エチルセルロース、ヒドロキシエチルセルロース、カルボキシエチルセルロース及びカルボキシメチルヒドロキシエチルセルロース等のセルロース誘導体；アクリル酸ポリマー、ポリ（メタ）アクリレート、又は任意の他の薬学的に許容しうるポリマー等の親水性ポリマー、あるいはこれらの混合物である。１つの実施形態では、分離層は、HPMCを含む。
【００９３】
第３の制御放出層は、速度制御ポリマーを含む。速度制御ポリマーは、水不溶性材料、水膨潤性材料、水溶性ポリマー、又はこれらの任意の組み合わせを含む。このようなポリマーの例は、エチルセルロース、ポリ酢酸ビニル、ポリ酢酸ビニル：ポビドンコポリマー、酢酸セルロース、エチルアクリレート／メチルメタクリレートコポリマー（Eudragit NE-30-D）等のポリ（メタ）アクリレート、及びポリ酢酸ビニル（Kollicoat SR, 30D（登録商標））を含むが、これらに限定されない。可塑剤は、場合によりポリマーと共に使用される。例示的な可塑剤は、セバシン酸ジブチル、プロピレングリコール、クエン酸トリエチル、クエン酸トリブチル、ヒマシ油、アセチル化モノグリセリド、ヤシ油、アセチルクエン酸トリエチル、アセチルクエン酸ブチル、フタル酸ジエチル、フタル酸ジブチル、トリアセチン及び中鎖トリグリセリドを含むが、これらに限定されない。制御放出層は、場合により、別の水溶性又は水膨潤性の孔形成材料を含んで、制御放出層の浸透性、ひいては放出速度を調整する。浸透性を調整することができる例示的なポリマーは、HPMC、ヒドロキシエチルセルロース、ヒドロキシプロピルセルロース、メチルセルロース、カルボキシメチルセルロース、ポリエチレングリコール、ポリビニルピロリドン（PVP）、ポリビニルアルコール、酢酸フタル酸セルロース又はアンモニオメタクリレートコポリマー、及びメタクリル酸コポリマー等のpH依存性の可溶性を有するポリマー、あるいはこれらの混合物を含む。また、制御放出層は、マンニトール、スクロース、ラクトース、塩化ナトリウム等の更なる孔形成剤を含んでよい。また、必要に応じて、医薬品等級の賦形剤を制御放出層に含んでもよい。
【００９４】
第３の層における水不溶性材料、水膨潤性材料、又は水溶性ポリマーの浸透性調節剤に対する比は、典型的に、１００：０〜１：１００(w/w)の範囲である。
【００９５】
第４の層は、薬物放出を制御するためのpH応答性ポリマーを含む。このようなpH応答性ポリマーの非限定的な例は、フタル酸ヒドロキシプロピルメチルセルロース、酢酸フタル酸セルロース、酢酸トリメリット酸セルロース、ポリ（メタ）アクリレート、又はこれらの混合物を含む。pH応答性ポリマーは、場合により、上述のもの等の可塑剤と組み合わせてもよい。速度制御層とpH応答性層との組み合わせにより、薬物放出を停止又は遅延させることなく胃液中で連続的に薬物を放出することができ、これは、胃のpH及び滞留時間の被験体間及び被験体内の変動に起因する従来の腸溶性ポリマーコーティングに関連する用量ダンピングのリスクなく吸収のための薬物を連続的に放出させる。胃に移行した後、pHは約５．５〜約７に上昇し、塩基性mGlu5アンタゴニストの可溶性は低下する。これら条件に応答して、pH応答性腸溶性ポリマーの浸透性が上昇し、mGlu5アンタゴニストの可溶性の低下を補い、そして、pH非依存性放出速度を可能にする。
【００９６】
場合により、pH応答性ポリマーを含有する層は、別の水溶性又は水膨潤性の孔形成材料を含んで、層の浸透性、ひいては放出速度を調整する。不溶性ポリマーと共に調節剤として用いることができるポリマーの非限定的な例は、HPMC、ヒドロキシエチルセルロース、ヒドロキシプロピルセルロース、メチルセルロース、カルボキシメチルセルロース、ポリエチレングリコール、ポリビニルピロリドン（PVP）、ポリビニルアルコール、酢酸フタル酸セルロース又はアンモニオメタクリレートコポリマー、及びメタクリル酸コポリマー等のpH依存性の可溶性を有するポリマー、あるいはこれらの混合物を含む。また、必要に応じて、マンニトール、スクロース、ラクトース、塩化ナトリウム、及び医薬品等級の賦形剤等の他の孔形成剤を、pH応答性ポリマーを含有する第４の層に含んでもよい。
【００９７】
第４の層におけるpH応答性ポリマーの浸透性調節剤に対する比は、一般に、１００：０〜１：１００(w/w)の範囲である。
【００９８】
以下の実施例は、本明細書に記載する組成物及び従来の放出調節錠剤の比較例の製造方法を示す。
【００９９】
実施例１：pH応答性ポリマーを含まない放出調節錠剤［比較例］
秤量した量の２−クロロ−４−［１−（４−フルオロ−フェニル）−２，５−ジメチル−１Ｈ−イミダゾール−４−イルエチニル］−ピリジン及び賦形剤（ＩＲ製剤用のアルファ化デンプン１５００；マトリクス錠剤用の微結晶性セルロース）を１：１の比率で混合し、そして、１．０mmの篩で篩過した。毎回１：１の比率で、賦形剤の一部を用いて上記手順を３回繰り返した。最後に、残りの賦形剤を添加し、そして、更に５分間ブレンドした。
【０１００】
Aeromatic流動床造粒機MP1（登録商標）を造粒に使用した。上記工程から得られた、記載した薬物と賦形剤とのブレンドを流動床造粒機に装填した。噴霧溶液は、ポビドン K30（登録商標）及び水からなる。
【０１０１】
以下：
−  ノズル開口部が１．２mmであるトップスプレー
−  入口温度６０〜７０℃、
−  噴霧圧２．０〜２．２bar、
−  噴霧速度４０〜４５ｇ／分
のパラメータを用いた。
【０１０２】
乾燥後、顆粒を排出し、そして、１．５mmの篩を通してFREWITT（登録商標）ハンマーミルによって篩過した。粉砕した顆粒を秤量し、その重量を用いて、処方シートに基づいて顆粒外（extra-granular）成分：タルク及びステアリン酸マグネシウムの量を計算した。タルク及びステアリン酸マグネシウムを篩過し、そして、１．０mmの篩で手動で篩過し、次いで、混転ミキサにおいて３分間顆粒の一部（タルク及びステアリン酸マグネシウムの量の５倍）と混合した。残りの顆粒を添加し、混転ミキサにおいて再度３分間混合した。
【０１０３】
ZANASI（登録商標）12E充填機を用いて、硬質ゼラチンカプセル（サイズ１）に完成ブレンドを充填した。次いで、完成顆粒を製錠機及び卵型の器具を用いて圧縮し、そして、フィルムコーティング機を用いて錠剤をコーティングした。
【０１０４】
【表１】
2013533299.tif 000006
【０１０５】
実施例２：pH応答性ポリマーを含有する放出調節錠剤の調製
２−クロロ−４−［１−（４−フルオロ−フェニル）−２，５−ジメチル−１Ｈ−イミダゾール−４−イルエチニル］−ピリジン（１５．６ｇ）及びラクトース一水和物（８７８ｇ）を、３０分間４０rpmでTurbula（登録商標）ブレンダーにおいてブレンドした。ブレンダーの内容物を、約２５００rpmのナイフ前進速度でFitz-mill（登録商標）Screen #3に通した。粉砕した材料をVG-25高剪断造粒機に移し、そして、２分間２５０rpm（スクリュー）及び１５００rpm（チョッパー）の速度で、Methocel、K100 LV（登録商標）（６００ｇ）、Eudragit L100-55（登録商標）（７２０ｇ）、及びPVP（１２０ｇ）と混合した。２分間混合した後、一貫した顆粒が得られるまで５０ｇ／分の噴霧速度で水を添加した。造粒の終わりに、湿潤顆粒をQ312Rのスクリーンサイズを用いて１０HZの低速でCo-mill（登録商標）に通し、次いで、２時間６０℃及び６０CFMの空気体積で乾燥させるためにVector FLM1（登録商標）流動床に移した。乾燥した顆粒を、１Ａスクリーンサイズ及び２５００rpmのナイフ前進速度で、Fitz-mill（登録商標）を用いて再度粉砕した。粉砕した顆粒を秤量し、その重量を用いて顆粒外成分：タルク及びステアリン酸マグネシウムの量を計算した。秤量した量の顆粒外賦形剤と粉砕した顆粒とを、Tote（登録商標）ビンブレンダーにおいて混合した。次いで、完成顆粒をF-press製錠機及び０．４２９”×０．１９８５”の卵型の器具を用いて圧縮して、約１４０Ｎの標的硬度を得た。Vector LDCS3（登録商標）フィルムコーティング機を用いて、純水に分散しているOpadry（登録商標）混合物の１２％懸濁液で錠剤をコーティングした。得られた錠剤は、以下の組成を有する。
【０１０６】
【表２】
2013533299.tif 000007
【０１０７】
実施例３：pH応答性ポリマー、MCC、及びナトリウムCMC混合物を含有する放出調節マトリクスペレット剤の調製（Ｆ３）
工程１：予めブレンドしておいた、秤量した量のAvicell RC591（登録商標）(約１７３g)及びEudragit L100-55（登録商標）(７５g)を、５分間４６rpmでTurbula（登録商標）ブレンダーにてブレンドした。
【０１０８】
工程２：２−クロロ−４−［１−（４−フルオロ−フェニル）−２，５−ジメチル−１Ｈ−イミダゾール−４−イルエチニル］−ピリジン粉末（１．６ｇ）及び工程１で得られたポリマーブレンドを、５分間４６rpmで１：１の比率で混合した。工程１から得られたポリマーブレンドの一部を用いて、工程２を４回繰り返した。得られたブレンドを１．０mmの篩で篩過し、そして、工程１から得られたポリマーブレンドの残りで篩をすすぎ、そして、更に５分間ブレンドした。ブレンドした材料をDyazna（登録商標）縦型高剪断造粒機に移した。成分の全てを、３５０rpm（スクリュー）及び１３５０rpm（チョッパー）の速度で３分間混合した。３分間ブレンドした後、一貫した顆粒が得られるまで３５０rpmのインペラ及び１３５０rpmのチョッパーを用いて内容物を連続的に混合しながら、高剪断造粒機にて粉末ミキサ上に１６ｇ／分で純水を噴霧することにより、粉末混合物を造粒した。得られた湿潤顆粒を、Screen # 1.0 mm及び４０rpmの速度設定を用いてLCI Xtruder（登録商標）押出成形機を通して押出成形した。押出成形された材料をLUWA（登録商標）Marumerizerスフェロナイザーに移し、１３３０rpmで５分間球形化した。球形化された材料を集め、そして、１時間６０℃の入口温度及び６５CFMの空気体積でVector FLM1（登録商標）流動床乾燥機内で乾燥させた。得られたペレットの重量を用いてタルク（外部成分）を秤量し、量を調整した。次いで、タルクを５分間ペレットと混合した。次いで、ペレットを、＃０不透明白色非印刷ゼラチンカプセルに充填した。
【０１０９】
【表３】
2013533299.tif 000008
【０１１０】
実施例４：pH応答性ポリマー及び微結晶性セルロースを含有する放出調節マトリクスペレット剤
【０１１１】
【表４】
2013533299.tif 000009
【０１１２】
２−クロロ−４−［１−（４−フルオロ−フェニル）−２，５−ジメチル−１Ｈ−イミダゾール−４−イルエチニル］−ピリジン粉末（７．８ｇ）及び微結晶性セルロース（Avicel、PH-101；７６９ｇ）を秤量し、Turbula（登録商標）ブレンダーに入れ、４０rpmで３０分間混合した。内容物を、約２５００rpmのナイフ前進速度でFitz-mill（登録商標）Screen #3に通した。粉砕した材料をVG-25（登録商標）高剪断造粒機に移し、そして、２分間２５０rpm（スクリュー）及び１５００rpm（チョッパー）の速度で、Eudragit L100-55（登録商標）（３６０ｇ）及びPharmacoat 603（登録商標）（６０ｇ）と混合した。２分間混合した後、一貫した顆粒が得られるまで１００ｇ／分の噴霧速度で水を添加した。湿潤顆粒を、Screen # 1.0mm及び２０rpmの速度設定を用いてLCI Xtruder（登録商標）押出成形機を通して押出成形した。次いで、押出成形された材料をLUWA（登録商標）Marumerizerスフェロナイザーに移し、１３３０rpmで１０分間球形化した。球形化された材料を集め、３時間６０℃の入口温度及び６０CFMの空気体積で流動床乾燥機内で乾燥させた。得られたペレットの重量を用いて、タルク（外部成分）を秤量し、量を調整した。次いで、タルクを５分間ペレットと混合した。次いで、ペレットを、＃２不透明白色非印刷ゼラチンカプセルに充填した。
【０１１３】
実施例５：速度制御及びpH応答性ポリマーを含む放出調節層状ペレット剤（約５時間放出）（Ｆ２）。
活性成分として２−クロロ−４−［１−（４−フルオロ−フェニル）−２，５−ジメチル−１Ｈ−イミダゾール−４−イルエチニル］−ピリジンを含有する例示的なビーズ製剤は、以下の構造を有する。
【０１１４】
【表５】
2013533299.tif 000010
【０１１５】
次いで、上記特徴を有する多層コーティングを含むビーズを、以下の懸濁液を用いて調製した。糖球体（５００ｇ）をWurster（登録商標）カラムを備えるVector FLM1（登録商標）流動床に投入し、そして、上記表に列挙した量で以下の５つのコーティング懸濁液をそれぞれの量用いて順次コーティングした。
【０１１６】
１．  約４０〜４５℃の公称生成物温度で、工程１で生成されたコーティングビーズに、５％薬物含有懸濁物の５％ヒドロキシプロピルメチルセルロース（HPMC）溶液を塗布した後、５分間乾燥させた。
【０１１７】
以下の成分を含有する純水中で、薬物層化懸濁液を調製した。
２−クロロ−４−［１−（４−フルオロ−フェニル）−２，５−ジメチル−１Ｈ−イミダゾール−４−イルエチニル］−ピリジン                                １．３０mg
１０％  HPMC原液                                                  １３．００mg
純水                                                              １１．７０mg
【０１１８】
２．  約４０〜４５℃の公称生成物温度で５%w/wHPMC分離コート溶液を塗布した後、５分間乾燥させた。
【０１１９】
分離コート溶液は、以下の成分を用いて調製した：
１０％  HPMC原液                                                  ３２．６０mg
純水                                                              ３２．６０mg
【０１２０】
３．  約４０〜４５℃の公称生成物温度で、Surelease（登録商標）速度制御コート分散液を塗布した後、５分間乾燥させた。コーティング後、６０℃で２分間強制空気オーブン内でペレットを硬化させた。
【０１２１】
速度制御膜コート分散液は、以下の成分を用いて調製した。
Surelease（登録商標）Clear、E-7-19040                             ３５．４４mg
１０％  HPMC原液                                                  ３８．００mg
純水                                                              １０．９６mg
【０１２２】
４．  約２５〜３２℃の公称生成物温度で、Eudragit（登録商標）L30D-55  pH制御コート分散液を塗布した後、５分間乾燥させた。
【０１２３】
Eudragit（登録商標）L30D-55  pH制御コート分散液は、以下の成分を用いて調製した。
Eudragit（登録商標）L30D-55                                       ３０．２０mg
TEC                                                                 ０．９１mg
タルク                                                              ４．５２mg
純水                                                              ３６．８８mg
【０１２４】
５．  約３５〜４５℃の公称生成物温度で、５%w/wHPMC溶液を塗布した後、５分間乾燥させた。次いで、４０℃で２時間強制空気オーブン内でビーズを硬化させた。
【０１２５】
６．  トップコートの純水溶液は、以下の成分を用いて調製した。
１０％  HPMC原液                                                  １８．７０mg
純水                                                              １８．７０mg
【０１２６】
得られたビーズを、以下のパラメータを用いて流動化した。
噴霧空気圧：２０〜４０psi
パーティションの高さ：０．５〜１．５インチ
空気体積：４０〜６０CFM
噴霧速度：２〜１５ｇ／分
【０１２７】
コーティングされた球体の重量を使用して、タルク（外部成分）の量を秤量し、５分間コーティングされた球体と混合した。コーティングされた球体をサイズ＃０の硬質ゼラチンカプセルに充填して、カプセル１個当たり１mgの２−クロロ−４−［１−（４−フルオロ−フェニル）−２，５−ジメチル−１Ｈ−イミダゾール−４−イルエチニル］−ピリジンを得た。
【０１２８】
【表６】
2013533299.tif 000011
【０１２９】
実施例６：速度制御及びpH応答性ポリマーを含む放出調節層状ペレット剤（約１０時間放出）（Ｆ４）
活性成分として２−クロロ−４−［１−（４−フルオロ−フェニル）−２，５−ジメチル−１Ｈ−イミダゾール−４−イルエチニル］−ピリジンを含有する例示的なビーズ製剤は、以下の構造を有する。
【０１３０】
【表７】
2013533299.tif 000012
【０１３１】
実施例５の方法に従って、層状ペレット剤を調製した。
【０１３２】
【表８】
2013533299.tif 000013
【０１３３】
実施例７：pH制御層を含まない薬物層状ビーズ（Ｆ１）［比較例］
活性成分として２−クロロ−４−［１−（４−フルオロ−フェニル）−２，５−ジメチル−１Ｈ−イミダゾール−４−イルエチニル］−ピリジンを含有する例示的なビーズ製剤は、以下の構造を有する。
【０１３４】
【表９】
2013533299.tif 000014
【０１３５】
実施例５の方法に従って、層状ペレット剤を調製した。
【表１０】
2013533299.tif 000015
【図１Ａ】
2013533299.tif 000021
【図１Ｂ】
2013533299.tif 000022
【図２】
2013533299.tif 000023
【図３】
2013533299.tif 000024
【図４】
2013533299.tif 000025
【図５】
2013533299.tif 000026
【図６】
2013533299.tif 000027
【図７】
2013533299.tif 000028
【図８】
2013533299.tif 000029
【図９】
2013533299.tif 000030
【図１０】
2013533299.tif 000031
【図１１】
2013533299.tif 000032
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
式Ｉ
【化５】
2013533299.tif 000033
（式中、
Ａ又はＥのうちの一方はＮであり、そして、他方はＣであり；
Ｒ１は、ハロゲン又はシアノであり；
Ｒ２は、低級アルキルであり；
Ｒ３は、アリール又はヘテロアリールであり、これらは各々、場合によりハロゲン、低級アルキル、低級アルコキシ、シクロアルキル、低級ハロアルキル、低級ハロアルコキシ、シアノ又はＮＲ’Ｒ”から選択される１つ、２つ、又は３つの置換基によって置換されていてもよく、
あるいは、
１−モルホリニル、
場合により（ＣＨ２）ｍＯＲによって置換されている１−ピロリジニル、
場合により（ＣＨ２）ｍＯＲによって置換されているピペリジニル、
１，１−ジオキソ−チオモルホリニル、
場合により低級アルキル又は（ＣＨ２）ｍ−シクロアルキルによって置換されているピペラジニル
によって置換されていてもよく；
Ｒは、水素、低級アルキル又は（ＣＨ２）ｍ−シクロアルキルであり；
Ｒ’及びＲ”は、各々独立して、水素、低級アルキル、（ＣＨ２）ｍ−シクロアルキル又は（ＣＨ２）ｎＯＲであり；
ｍは、０又は１であり；
ｎは、１又は２であり；そして、
Ｒ４は、ＣＨＦ２、ＣＦ３、Ｃ（Ｏ）Ｈ又はＣＨ２Ｒ５（式中、Ｒ５は水素、ＯＨ、Ｃ１−Ｃ６−アルキル、又はＣ３−Ｃ１２−シクロアルキルである）である）；
で表される化合物及びその薬学的に許容しうる塩と、ポリビニルピロリドン、ヒドロキシプロピルセルロース、ヒドロキシプロピルメチルセルロース、メチルセルロース、酢酸ビニル／クロトン酸コポリマー、ポリ（メタ）アクリレート、ポリ酢酸ビニル、エチルセルロース、無水マレイン酸／メチルビニルエーテルコポリマー、ポリ酢酸ビニル／ポビドンコポリマー、及びこれらの混合物からなる群より選択される速度制御ポリマーと、フタル酸ヒドロキシプロピルメチルセルロース、酢酸フタル酸セルロース、酢酸コハク酸ヒドロキシプロピルメチルセルロース、酢酸トリメリット酸セルロース、イオン性ポリ（メタ）アクリレート、ポリビニルフタレート及びこれらの混合物からなる群より選択されるpH応答性ポリマーとを含む医薬組成物。
【請求項２】
錠剤形態である、請求項１に記載の組成物。
【請求項３】
カプセルに封入されている、請求項１に記載の組成物。
【請求項４】
組成物が、硬質ゼラチンカプセルを含む請求項３に記載のカプセル。
【請求項５】
組成物が、ヒプロメロースカプセルを含む請求項３に記載のカプセル。
【請求項６】
粒子が、可溶性又は不溶性のポリマーで更にコーティングされている請求項１〜５のいずれか一項に記載の組成物。
【請求項７】
式Ｉで表される化合物が、約０．００５重量％〜約５重量％の量で存在する請求項１〜６のいずれか一項に記載の組成物。
【請求項８】
式Ｉで表される化合物が、約０．５重量％〜約５重量％の量で存在する請求項１〜７のいずれか一項に記載の組成物。
【請求項９】
式Ｉで表される化合物の粒径が、５０ミクロン以下である請求項１〜８のいずれか一項に記載の組成物。
【請求項１０】
式Ｉで表される化合物の粒径が、２０ミクロン以下である請求項１〜９のいずれか一項に記載の組成物。
【請求項１１】
式Ｉで表される化合物の粒径が、１０ミクロン以下である請求項１〜１０のいずれか一項に記載の組成物。
【請求項１２】
代謝型グルタミン酸５受容体アンタゴニストが、式Ia
【化６】
2013533299.tif 000034
（式中、置換基は、請求項１に記載の通りである）
で表される化合物である、請求項１〜１１のいずれか一項に記載の組成物。
【請求項１３】
代謝型グルタミン酸５受容体アンタゴニストが、式Ib
【化７】
2013533299.tif 000035
（式中、置換基は、請求項１に記載の通りである）
で表される化合物である、請求項１〜１１のいずれか一項に記載の組成物。
【請求項１４】
代謝型グルタミン酸５受容体アンタゴニストが、以下からなる群より選択される化合物である請求項１〜１１のいずれか一項に記載の組成物：
２−［４−（２−クロロ−ピリジン−４−イルエチニル）−２，５−ジメチル−１Ｈ−イミダゾール−１−イル］−５−メチル−ピリジン；
２−クロロ−５−［４−（２−クロロ−ピリジン−４−イルエチニル）−２，５−ジメチル−１Ｈ−イミダゾール−１−イル］−ピリジン；
２−［４−（２−クロロ−ピリジン−４−イルエチニル）−２，５−ジメチル−１Ｈ−イミダゾール−１−イル］−６−メチル−４−トリフルオロメチル−ピリジン；
２−［４−（２−クロロ−ピリジン−４−イルエチニル）−２，５−ジメチル−１Ｈ−イミダゾール−１−イル］−ピラジン；
２−［４−（２−クロロ−ピリジン−４−イルエチニル）−２，５−ジメチル−１Ｈ−イミダゾール−１−イル］−６−メチル−ピリジン；
２−［４−（２−クロロ−ピリジン−４−イルエチニル）−２，５−ジメチル−１Ｈ−イミダゾール−１−イル］−６−（トリフルオロメチル）−ピリジン；
３−［４−（２−クロロ−ピリジン−４−イルエチニル）−２，５−ジメチル−１Ｈ−イミダゾール−１−イル］−５−フルオロ−ピリジン．
２−クロロ−４−［１−（４−フルオロ−フェニル）−２，５−ジメチル−１Ｈ−イミダゾール−４−イルエチニル］−ピリジン；
２−クロロ−４−［１−（２，４−ジフルオロ−フェニル）−２，５−ジメチル−１Ｈ−イミダゾール−４−イルエチニル］−ピリジン；
２−クロロ−４−［１−（３，５−ジフルオロ−フェニル）−２，５−ジメチル−１Ｈ−イミダゾール−４−イルエチニル］−ピリジン；
２−クロロ−４−［１−（４−フルオロ−２−メチル−フェニル）−２，５−ジメチル−１Ｈ−イミダゾール−４−イルエチニル］−ピリジン；
２−クロロ−４−［１−（４−フルオロ−３−メチル−フェニル）−２，５−ジメチル−１Ｈ−イミダゾール−４−イルエチニル］−ピリジン；
２−クロロ−４−（２，５−ジメチル−１−ｐ−トリル−１Ｈ−イミダゾール−４−イルエチニル）−ピリジン；
２−クロロ−４−［１−（３−クロロ−４−メチル−フェニル）−２，５−ジメチル−１Ｈ−イミダゾール−４−イルエチニル］−ピリジン；
２−クロロ−４−［１−（３−フルオロ−４−メトキシ−フェニル）−２，５−ジメチル−１Ｈ−イミダゾール−４−イルエチニル］−ピリジン；
２−クロロ−４−［１−（４−メトキシ−フェニル）−２，５−ジメチル−１Ｈ−イミダゾール−４−イルエチニル］−ピリジン；
２−クロロ−４−［２，５−ジメチル−１−（４−トリフルオロメトキシ−フェニル）−１Ｈ−イミダゾール−４−イルエチニル］−ピリジン；
２−クロロ−４−［２，５−ジメチル−１−（３−トリフルオロメトキシ−フェニル）−１Ｈ−イミダゾール−４−イルエチニル］−ピリジン；
２−クロロ−４−［２，５−ジメチル−１−（４−トリフルオロメチル−フェニル）−１Ｈ−イミダゾール−４−イルエチニル］−ピリジン；
２−クロロ−４−［２，５−ジメチル−１−（３−メチル−４−トリフルオロメトキシ−フェニル）−１Ｈ−イミダゾール−４−イルエチニル］−ピリジン；
２−クロロ−４−［１−（４−クロロ−フェニル）−２，５−ジメチル−１Ｈ−イミダゾール−４−イルエチニル］−ピリジン；
２−クロロ−４−［１−（３−クロロ−２−フルオロ−フェニル）−２，５−ジメチル−１Ｈ−イミダゾール−４−イルエチニル］−ピリジン；
２−クロロ−４−［２，５−ジメチル−１−（３−トリフルオロメチル−フェニル）−１Ｈ−イミダゾール−４−イルエチニル］−ピリジン；
２−クロロ−４−［１−（３−クロロ−４−フルオロ−フェニル）−２，５−ジメチル−１Ｈ−イミダゾール−４−イルエチニル］−ピリジン；
２−クロロ−４−［２，５−ジメチル−１−（２−メチル−４−トリフルオロメトキシ−フェニル）−１Ｈ−イミダゾール−４−イルエチニル］−ピリジン；
２−クロロ−４−［５−ジフルオロメチル−１−（４−フルオロ−フェニル）−２−メチル−１Ｈ−イミダゾール−４−イルエチニル］−ピリジン；
［５−（２−クロロ−ピリジン−４−イルエチニル）−３−（４−フルオロ−フェニル）−２−メチル−３Ｈ−イミダゾール−４−イル］−メタノール；
２−クロロ−４−［１−（４−メトキシ−３−トリフルオロメチル−フェニル）−２，５−ジメチル−１Ｈ−イミダゾール−４−イルエチニル］−ピリジン；
２−クロロ−４−［１−（３，５−ジフルオロ−４−メトキシ−フェニル）−２，５−ジメチル−１Ｈ−イミダゾール−４−イルエチニル］−ピリジン；
２−クロロ−４−［１−（４−メトキシ−３−トリフルオロメトキシ−フェニル）−２，５−ジメチル−１Ｈ−イミダゾール−４−イルエチニル］−ピリジン；
２−クロロ−４−［１−（３−メトキシ−４−トリフルオロメトキシ−フェニル）−２，５−ジメチル−１Ｈ−イミダゾール−４−イルエチニル］−ピリジン；
４−｛３−［４−（２−クロロ−ピリジン−４−イルエチニル）−２，５−ジメチル−イミダゾール−１−イル］−５−フルオロ−フェニル｝−モルホリン；
２−クロロ−４−［１−（４−フルオロ−２−トリフルオロメトキシ−フェニル）−２，５−ジメチル−１Ｈ−イミダゾール−４−イルエチニル］−ピリジン；
２−クロロ−４−［１−（２−フルオロ−４−トリフルオロメトキシ−フェニル）−２，５−ジメチル−１Ｈ−イミダゾール−４−イルエチニル］−ピリジン；
２−クロロ−４−［２，５−ジメチル−１−（４−メチル−３−トリフルオロメチル−フェニル）−１Ｈ−イミダゾール−４−イルエチニル］−ピリジン；
２−クロロ−４−［２，５−ジメチル−１−（３−メチル−４−トリフルオロメチル−フェニル）−１Ｈ−イミダゾール−４−イルエチニル］−ピリジン；
２−クロロ−４−［２，５−ジメチル−１−（３−メチル−５−トリフルオロメチル−フェニル）−１Ｈ−イミダゾール−４−イルエチニル］−ピリジン；
２−クロロ−４−［１−（３−メトキシ−５−トリフルオロメチル−フェニル）−２，５−ジメチル−１Ｈ−イミダゾール−４−イルエチニル］−ピリジン；
２−クロロ−４−［１−（３−メトキシ−４−トリフルオロメチル−フェニル）−２，５−ジメチル−１Ｈ−イミダゾール−４−イルエチニル］−ピリジン；
２−クロロ−４−［１−（３，５−ジクロロ−フェニル）−２，５−ジメチル−１Ｈ−イミダゾール−４−イルエチニル］−ピリジン；
２−クロロ−４−［１−（３−クロロ−５−メチル−フェニル）−２，５−ジメチル−１Ｈ−イミダゾール−４−イルエチニル］−ピリジン；
２−クロロ−４−［１−（３−フルオロ−５−メチル−フェニル）−２，５−ジメチル−１Ｈ−イミダゾール−４−イルエチニル］−ピリジン；
２−クロロ−４−［１−（３−クロロ−５−メトキシ−フェニル）−２，５−ジメチル−１Ｈ−イミダゾール−４−イルエチニル］−ピリジン；
２−クロロ−４−［１−（３−フルオロ−５−メトキシ−フェニル）−２，５−ジメチル−１Ｈ−イミダゾール−４−イルエチニル］−ピリジン；及び
２−クロロ−４−［５−（４−フルオロ−フェニル）−１，４−ジメチル−１Ｈ−ピラゾール−３−イルエチニル］−ピリジン。
【請求項１５】
代謝型グルタミン酸５受容体アンタゴニストが、２−クロロ−４−［１−（４−フルオロ−フェニル）−２，５−ジメチル−１Ｈ−イミダゾール−４−イルエチニル］−ピリジンである請求項１〜１１及び１４のいずれか一項に記載の組成物。
【請求項１６】
ゲル形成セルロースエーテルに分散している式Ｉで表される化合物を含むマトリクス錠剤の形態である請求項１〜１５のいずれかに記載の組成物。
【請求項１７】
速度制御ポリマーが、組成物の約５重量％〜約５０重量％の量で存在する請求項１〜１６のいずれか一項に記載の組成物。
【請求項１８】
速度制御ポリマーが、組成物の約１０重量％〜約３５重量％の量で存在する請求項１〜１７のいずれか一項に記載の組成物。
【請求項１９】
速度制御ポリマーが、組成物の約１０重量％〜約２５重量％の量で存在する請求項１〜１８のいずれか一項に記載の組成物。
【請求項２０】
pH応答性ポリマーが、組成物の約５重量％〜約５０重量％の量で存在する請求項１〜１９のいずれか一項に記載の組成物。
【請求項２１】
pH応答性ポリマーが、組成物の約１０重量％〜約３５重量％の量で存在する請求項１〜２０のいずれか一項に記載の組成物。
【請求項２２】
pH応答性ポリマーが、組成物の約１０重量％〜約２５重量％の量で存在する請求項１〜２１のいずれかに記載の組成物。
【請求項２３】
組成物が、充填剤、界面活性剤、流動促進剤、滑沢剤及び／又は結合剤を更に含む請求項１〜２２のいずれかに記載の組成物。
【請求項２４】
以下：
【表１１】
2013533299.tif 000036
を含む請求項１〜２３のいずれか一項に記載の組成物。
【請求項２５】
形成されたマトリクスペレット剤内に分散している式Ｉで表される化合物を含むマトリクスペレット剤組成物の形態である請求項１〜１５のいずれか一項に記載の組成物。
【請求項２６】
pH応答性ポリマーが、イオン性ポリマーを含む請求項１〜１５及び２５のいずれか一項に記載の組成物。
【請求項２７】
イオン性ポリマーが、ポリ（メタ）アクリレートである請求項１〜１５、２５、及び２６のいずれか一項に記載の組成物。
【請求項２８】
pH応答性ポリマーが、組成物の約５重量％〜約５０重量％の量で存在する請求項１〜１５及び２５〜２７のいずれか一項に記載の組成物。
【請求項２９】
pH応答性ポリマーが、組成物の約１０重量％〜約４０重量％の量で存在する請求項１〜１５及び２５〜２８のいずれか一項に記載の組成物。
【請求項３０】
pH応答性ポリマーが、組成物の約２５重量％〜約３５重量％の量で存在する請求項１〜１５及び２５〜２９のいずれか一項に記載の組成物。
【請求項３１】
マトリクスペレット剤が、３０００ミクロン未満の粒径を有する請求項１〜１５及び２５〜３０のいずれか一項に記載の組成物。
【請求項３２】
マトリクスペレット剤が、２０００ミクロン未満の粒径を有する請求項１〜１５及び２５〜３１のいずれか一項に記載の組成物。
【請求項３３】
マトリクスペレット剤が、約４００ミクロン〜約１５００ミクロンの平均粒径を有する請求項１〜１５及び２５〜３２のいずれか一項に記載の組成物。
【請求項３４】
エチルセルロース、ポリ酢酸ビニル、又はポリ酢酸ビニル／ポビドンコポリマーからなる群より選択される不溶性ポリマーを更に含む請求項１〜１５及び２５〜３３のいずれか一項に記載の組成物。
【請求項３５】
不溶性ポリマーが、組成物の約５重量％〜約５０重量％の量で存在する請求項１〜１５及び２５〜３４のいずれか一項に記載の組成物。
【請求項３６】
不溶性ポリマーが、組成物の約１０重量％〜約３５重量％の量で存在する請求項１〜１５及び２５〜３５のいずれか一項に記載の組成物。
【請求項３７】
不溶性ポリマーが、組成物の約５重量％〜約２５重量％の量で存在する請求項１〜１５及び２５〜３６のいずれか一項に記載の組成物。
【請求項３８】
組成物が、充填剤、崩壊剤、界面活性剤、流動促進剤、滑沢剤、球形化強化剤、放出調節剤及び／又は結合剤を更に含む請求項１〜１５及び２５〜３７のいずれか一項に記載の組成物。
【請求項３９】
以下：
【表１２】
2013533299.tif 000037
を含む請求項１〜１５及び２５〜３８のいずれか一項に記載の組成物。
【国際調査報告】
2013533299.tif 000038
2013533299.tif 000039
2013533299.tif 000040